(57)【要約】【課題】シアノ基を含有する有機官能基で修飾されており、カルボキシル基を含有する球状シリカメソ多孔体を製造する際に好適に用いることができ、金属配位体や誘電材料として好適に利用することが可能な球状シリカメソ多孔体及びその製造方法を提供すること、並びに、カルボキシル基を含有する有機官能基で修飾されており、塩基性色素、タンパク質、金属等に対して高度な吸着特性を発揮することが可能な球状シリカメソ多孔体及びその製造方法を提供すること。【解決手段】平均粒径が０．０１〜３μｍであり、中心細孔直径が１ｎｍ以上の放射状細孔を有する球状シリカ系メソ多孔体であって、前記球状シリカ系メソ多孔体がシアノ基又はカルボキシル基を含有する有機官能基で修飾されていることを特徴とする球状シリカ系メソ多孔体。【選択図】なし【特許請求の範囲】
【請求項１】
平均粒径が０．０１〜３μｍであり、中心細孔直径が１ｎｍ以上の放射状細孔を有する球状シリカ系メソ多孔体であって、前記球状シリカ系メソ多孔体がシアノ基を含有する有機官能基で修飾されていることを特徴とする球状シリカ系メソ多孔体。
【請求項２】
前記シアノ基を含有する有機官能基が、前記球状シリカ系メソ多孔体を構成するシリケート骨格中のケイ素原子に配位されていることを特徴とする請求項１に記載の球状シリカ系メソ多孔体。
【請求項３】
前記シアノ基を含有する有機官能基が、炭素数が１〜８の直鎖又は分岐鎖状のシアノアルキル基であることを特徴とする請求項１又は２に記載の球状シリカ系メソ多孔体。
【請求項４】
前記球状シリカ系メソ多孔体の全粒子の９０重量％以上が、前記平均粒径の±１０％の範囲内の粒径を有していることを特徴とする請求項１〜３のうちのいずれか一項に記載の球状シリカ系メソ多孔体。
【請求項５】
平均粒径が０．０１〜３μｍであり、中心細孔直径が１ｎｍ以上の放射状細孔を有する球状シリカ系メソ多孔体であって、前記球状シリカ系メソ多孔体がカルボキシル基を含有する有機官能基で修飾されていることを特徴とする球状シリカ系メソ多孔体。
【請求項６】
前記カルボキシル基を含有する有機官能基が、前記球状シリカ系メソ多孔体を構成するシリケート骨格中のケイ素原子に配位されていることを特徴とする請求項５に記載の球状シリカ系メソ多孔体。
【請求項７】
前記カルボキシル基を含有する有機官能基が、炭素数が１〜８の直鎖又は分岐鎖状のアルキルカルボン酸基であることを特徴とする請求項５又は６に記載の球状シリカ系メソ多孔体。
【請求項８】
前記球状シリカ系メソ多孔体の全粒子の９０重量％以上が、前記平均粒径の±１０％の範囲内の粒径を有していることを特徴とする請求項５〜７のうちのいずれか一項に記載の球状シリカ系メソ多孔体。
【請求項９】
溶媒中でシリカ原料と界面活性剤とを混合し、前記シリカ原料中に前記界面活性剤が導入されてなる多孔体前駆体粒子を得る第１の工程と、
前記多孔体前駆体粒子に含まれる前記界面活性剤を除去して球状シリカ系メソ多孔体を得る第２の工程と、
を含む球状シリカ系メソ多孔体の製造方法であって、
前記シリカ原料の少なくとも一部がシアノ基を含有する有機アルコキシシランであり、且つ、
前記界面活性剤として下記一般式（１）：
【化１】
2008024567.tif 000025
［式中、Ｒ１、Ｒ２及びＲ３は同一でも異なっていてもよい炭素数１〜３のアルキル基、Ｘはハロゲン原子、ｎは７〜２５の整数をそれぞれ示す。］
で表されるアルキルアンモニウムハライドを用い、前記溶媒としてアルコール含有量が８０容量％以下である水系溶媒を用い、前記溶媒中における前記界面活性剤の濃度を０．０００１〜０．０３ｍｏｌ／Ｌ、前記シリカ原料の濃度をＳｉ濃度換算で０．０００５〜０．０３ｍｏｌ／Ｌとすることによって、請求項１〜４のうちのいずれか一項に記載の球状シリカ系メソ多孔体を得ることを特徴とする球状シリカメソ多孔体の製造方法。
【請求項１０】
溶媒中でシリカ原料と界面活性剤とを混合し、前記シリカ原料中に前記界面活性剤が導入されてなる多孔体前駆体粒子を得る第１の工程と、
前記多孔体前駆体粒子に含まれる前記界面活性剤を除去して球状シリカ系メソ多孔体を得る第２の工程と、
前記球状シリカ系メソ多孔体にシアノ基を含有する有機アルコキシシランをグラフト重合せしめる第３の工程と、
を含む球状シリカ系メソ多孔体の製造方法であって、前記界面活性剤として下記一般式（１）：
【化２】
2008024567.tif 000026
［式中、Ｒ１、Ｒ２及びＲ３は同一でも異なっていてもよい炭素数１〜３のアルキル基、Ｘはハロゲン原子、ｎは７〜２５の整数をそれぞれ示す。］
で表されるアルキルアンモニウムハライドを用い、前記溶媒としてアルコール含有量が８０容量％以下である水系溶媒を用い、前記溶媒中における前記界面活性剤の濃度を０．０００１〜０．０３ｍｏｌ／Ｌ、前記シリカ原料の濃度をＳｉ濃度換算で０．０００５〜０．０３ｍｏｌ／Ｌとすることによって、請求項１〜４のうちのいずれか一項に記載の球状シリカ系メソ多孔体を得ることを特徴とする球状シリカメソ多孔体の製造方法。
【請求項１１】
第一の溶媒中でシリカ原料と第一の界面活性剤とを混合し、シリカ中に前記第一の界面活性剤が導入されてなる第一の多孔体前駆体粒子を得る第１の工程と、
第二の界面活性剤を含む第二の溶媒中で、前記第一の多孔体前駆体粒子中に前記第二の界面活性剤が導入されてなる第二の多孔体前駆体粒子を得る第２の工程と、
前記第二の多孔体前駆体粒子に含まれる前記第一及び第二の界面活性剤を除去して球状シリカ系メソ多孔体を得る第３の工程と、
を含む球状シリカ系メソ多孔体の製造方法であって、
前記シリカ原料の少なくとも一部がシアノ基を含有する有機アルコキシシランであり、  第１の工程において、前記第一の界面活性剤として下記一般式（１）：
【化３】
2008024567.tif 000027
［式中、Ｒ１、Ｒ２及びＲ３は同一でも異なっていてもよい炭素数１〜３のアルキル基を示し、Ｘはハロゲン原子を示し、ｎは７〜２５の整数を示す。］
で表されるアルキルアンモニウムハライドを用い、前記第一の溶媒として水と、アルコール及び／又はエーテルとの混合溶媒を用い、前記第一の溶媒中におけるアルコール及び／又はエーテルの含有量が８５容量％以下であり、前記第一の溶媒中における前記第一の界面活性剤の濃度が０．０００１〜０．０３ｍｏｌ／Ｌであり、前記第一の溶媒中における前記シリカ原料の濃度がＳｉ濃度換算で０．０００５〜０．０３ｍｏｌ／Ｌであり、且つ、前記シリカ原料と前記第一の界面活性剤とを０〜４０℃の温度条件下で混合すること、及び、
第２の工程において、前記第二の界面活性剤として下記一般式（２）：
【化４】
2008024567.tif 000028
［式中、Ｒ１、Ｒ２及びＲ３は同一でも異なっていてもよい炭素数１〜３のアルキル基を示し、Ｘはハロゲン原子を示し、ｚは２０〜２５の整数を示す。］
で表されるアルキルアンモニウムハライドを用い、前記第二の界面活性剤として選択されたアルキルアンモニウムハライドの式（２）中のｚの値が、前記第一の界面活性剤として選択されたアルキルアンモニウムハライドの式（１）中のｎの値以上であり、前記第二の溶媒として水とアルコールとの混合溶媒を用い、前記第二の溶媒中におけるアルコールの含有量が４０〜９０容量％であり、前記第二の溶媒中における前記第二の界面活性剤の濃度が０．０５〜０．２ｍｏｌ／Ｌであり、且つ、前記第二の溶媒中で前記第一の多孔体前駆体粒子を６０〜９０℃の温度条件下で混合することによって、請求項１〜４のうちのいずれか一項に記載の球状シリカ系メソ多孔体を得ることを特徴とする球状シリカ系メソ多孔体の製造方法。
【請求項１２】
第一の溶媒中でシリカ原料と第一の界面活性剤とを混合し、シリカ中に前記第一の界面活性剤が導入されてなる第一の多孔体前駆体粒子を得る第１の工程と、
第二の界面活性剤を含む第二の溶媒中で、前記第一の多孔体前駆体粒子中に前記第二の界面活性剤が導入されてなる第二の多孔体前駆体粒子を得る第２の工程と、
前記第二の多孔体前駆体粒子に含まれる前記第一及び第二の界面活性剤を除去して球状シリカ系メソ多孔体を得る第３の工程と、
前記球状シリカ系メソ多孔体にシアノ基を含有する有機アルコキシシランをグラフト重合せしめる第４の工程と、
を含む球状シリカ系メソ多孔体の製造方法であって、
第１の工程において、前記第一の界面活性剤として下記一般式（１）：
【化５】
2008024567.tif 000029
［式中、Ｒ１、Ｒ２及びＲ３は同一でも異なっていてもよい炭素数１〜３のアルキル基を示し、Ｘはハロゲン原子を示し、ｎは７〜２５の整数を示す。］
で表されるアルキルアンモニウムハライドを用い、前記第一の溶媒として水と、アルコール及び／又はエーテルとの混合溶媒を用い、前記第一の溶媒中におけるアルコール及び／又はエーテルの含有量が８５容量％以下であり、前記第一の溶媒中における前記第一の界面活性剤の濃度が０．０００１〜０．０３ｍｏｌ／Ｌであり、前記第一の溶媒中における前記シリカ原料の濃度がＳｉ濃度換算で０．０００５〜０．０３ｍｏｌ／Ｌであり、且つ、前記シリカ原料と前記第一の界面活性剤とを０〜４０℃の温度条件下で混合すること、及び、
第２の工程において、前記第二の界面活性剤として下記一般式（２）：
【化６】
2008024567.tif 000030
［式中、Ｒ１、Ｒ２及びＲ３は同一でも異なっていてもよい炭素数１〜３のアルキル基を示し、Ｘはハロゲン原子を示し、ｚは２０〜２５の整数を示す。］
で表されるアルキルアンモニウムハライドを用い、前記第二の界面活性剤として選択されたアルキルアンモニウムハライドの式（２）中のｚの値が、前記第一の界面活性剤として選択されたアルキルアンモニウムハライドの式（１）中のｎの値以上であり、前記第二の溶媒として水とアルコールとの混合溶媒を用い、前記第二の溶媒中におけるアルコールの含有量が４０〜９０容量％であり、前記第二の溶媒中における前記第二の界面活性剤の濃度が０．０５〜０．２ｍｏｌ／Ｌであり、且つ、前記第二の溶媒中で前記第一の多孔体前駆体粒子を６０〜９０℃の温度条件下で混合することによって、請求項１〜４のうちのいずれか一項に記載の球状シリカ系メソ多孔体を得ることを特徴とする球状シリカ系メソ多孔体の製造方法。
【請求項１３】
溶媒中でシリカ原料と界面活性剤とを混合し、前記シリカ原料中に前記界面活性剤が導入されてなる多孔体前駆体粒子を得る第１の工程と、
前記多孔体前駆体粒子に含まれる前記界面活性剤を除去し、酸化剤を用いて酸化せしめて球状シリカ系メソ多孔体を得る第２の工程と、
を含む球状シリカ系メソ多孔体の製造方法であって、
前記シリカ原料の少なくとも一部がシアノ基を含有する有機アルコキシシランであり、且つ、
前記界面活性剤として下記一般式（１）：
【化７】
2008024567.tif 000031
［式中、Ｒ１、Ｒ２及びＲ３は同一でも異なっていてもよい炭素数１〜３のアルキル基、Ｘはハロゲン原子、ｎは７〜２５の整数をそれぞれ示す。］
で表されるアルキルアンモニウムハライドを用い、前記溶媒としてアルコール含有量が８０容量％以下である水系溶媒を用い、前記溶媒中における前記界面活性剤の濃度を０．０００１〜０．０３ｍｏｌ／Ｌ、前記シリカ原料の濃度をＳｉ濃度換算で０．０００５〜０．０３ｍｏｌ／Ｌとすることによって、請求項５〜８のうちのいずれか一項に記載の球状シリカ系メソ多孔体を得ることを特徴とする球状シリカ系メソ多孔体の製造方法。
【請求項１４】
溶媒中でシリカ原料と界面活性剤とを混合し、前記シリカ原料中に前記界面活性剤が導入されてなる多孔体前駆体粒子を得る第１の工程と、
前記多孔体前駆体粒子に含まれる前記界面活性剤を除去し、球状シリカ系メソ多孔体を得る第２の工程と、
前記球状シリカ系メソ多孔体にシアノ基を含有する有機アルコキシシランをグラフト重合させ、酸化剤を用いて酸化せしめる第３の工程と、
を含む球状シリカ系メソ多孔体の製造方法であって、
前記界面活性剤として下記一般式（１）：
【化８】
2008024567.tif 000032
［式中、Ｒ１、Ｒ２及びＲ３は同一でも異なっていてもよい炭素数１〜３のアルキル基、Ｘはハロゲン原子、ｎは７〜２５の整数をそれぞれ示す。］
で表されるアルキルアンモニウムハライドを用い、前記溶媒としてアルコール含有量が８０容量％以下である水系溶媒を用い、前記溶媒中における前記界面活性剤の濃度を０．０００１〜０．０３ｍｏｌ／Ｌ、前記シリカ原料の濃度をＳｉ濃度換算で０．０００５〜０．０３ｍｏｌ／Ｌとすることによって、請求項５〜８のうちのいずれか一項に記載の球状シリカ系メソ多孔体を得ることを特徴とする球状シリカ系メソ多孔体の製造方法。
【請求項１５】
第一の溶媒中でシリカ原料と第一の界面活性剤とを混合し、シリカ中に前記第一の界面活性剤が導入されてなる第一の多孔体前駆体粒子を得る第１の工程と、
第二の界面活性剤を含む第二の溶媒中で、前記第一の多孔体前駆体粒子中に前記第二の界面活性剤が導入されてなる第二の多孔体前駆体粒子を得る第２の工程と、
前記第二の多孔体前駆体粒子に含まれる前記第一及び第二の界面活性剤を除去し、酸化剤を用いて酸化せしめて球状シリカ系メソ多孔体を得る第３の工程と、
を含む球状シリカ系メソ多孔体の製造方法であって、
前記シリカ原料の少なくとも一部がシアノ基を含有する有機アルコキシシランであり、
第１の工程において、前記第一の界面活性剤として下記一般式（１）：
【化９】
2008024567.tif 000033
［式中、Ｒ１、Ｒ２及びＲ３は同一でも異なっていてもよい炭素数１〜３のアルキル基を示し、Ｘはハロゲン原子を示し、ｎは７〜２５の整数を示す。］
で表されるアルキルアンモニウムハライドを用い、前記第一の溶媒として水と、アルコール及び／又はエーテルとの混合溶媒を用い、前記第一の溶媒中におけるアルコール及び／又はエーテルの含有量が８５容量％以下であり、前記第一の溶媒中における前記第一の界面活性剤の濃度が０．０００１〜０．０３ｍｏｌ／Ｌであり、前記第一の溶媒中における前記シリカ原料の濃度がＳｉ濃度換算で０．０００５〜０．０３ｍｏｌ／Ｌであり、且つ、前記シリカ原料と前記第一の界面活性剤とを０〜４０℃の温度条件下で混合すること、及び、
第２の工程において、前記第二の界面活性剤として下記一般式（２）：
【化１０】
2008024567.tif 000034
［式中、Ｒ１、Ｒ２及びＲ３は同一でも異なっていてもよい炭素数１〜３のアルキル基を示し、Ｘはハロゲン原子を示し、ｚは２０〜２５の整数を示す。］
で表されるアルキルアンモニウムハライドを用い、前記第二の界面活性剤として選択されたアルキルアンモニウムハライドの式（２）中のｚの値が、前記第一の界面活性剤として選択されたアルキルアンモニウムハライドの式（１）中のｎの値以上であり、前記第二の溶媒として水とアルコールとの混合溶媒を用い、前記第二の溶媒中におけるアルコールの含有量が４０〜９０容量％であり、前記第二の溶媒中における前記第二の界面活性剤の濃度が０．０５〜０．２ｍｏｌ／Ｌであり、且つ、前記第二の溶媒中で前記第一の多孔体前駆体粒子を６０〜９０℃の温度条件下で混合することによって、請求項５〜８のうちのいずれか一項に記載の球状シリカ系メソ多孔体を得ることを特徴とする球状シリカ系メソ多孔体の製造方法。
【請求項１６】
第一の溶媒中でシリカ原料と第一の界面活性剤とを混合し、シリカ中に前記第一の界面活性剤が導入されてなる第一の多孔体前駆体粒子を得る第１の工程と、
第二の界面活性剤を含む第二の溶媒中で、前記第一の多孔体前駆体粒子中に前記第二の界面活性剤が導入されてなる第二の多孔体前駆体粒子を得る第２の工程と、
前記第二の多孔体前駆体粒子に含まれる前記第一及び第二の界面活性剤を除去して球状シリカ系メソ多孔体を得る第３の工程と、
前記球状シリカ系メソ多孔体にシアノ基を含有する有機アルコキシシランをグラフト重合させ、酸化剤を用いて酸化せしめる第４の工程と、
を含む球状シリカ系メソ多孔体の製造方法であって、
第１の工程において、前記第一の界面活性剤として下記一般式（１）：
【化１１】
2008024567.tif 000035
［式中、Ｒ１、Ｒ２及びＲ３は同一でも異なっていてもよい炭素数１〜３のアルキル基を示し、Ｘはハロゲン原子を示し、ｎは７〜２５の整数を示す。］
で表されるアルキルアンモニウムハライドを用い、前記第一の溶媒として水と、アルコール及び／又はエーテルとの混合溶媒を用い、前記第一の溶媒中におけるアルコール及び／又はエーテルの含有量が８５容量％以下であり、前記第一の溶媒中における前記第一の界面活性剤の濃度が０．０００１〜０．０３ｍｏｌ／Ｌであり、前記第一の溶媒中における前記シリカ原料の濃度がＳｉ濃度換算で０．０００５〜０．０３ｍｏｌ／Ｌであり、且つ、前記シリカ原料と前記第一の界面活性剤とを０〜４０℃の温度条件下で混合すること、及び、
第２の工程において、前記第二の界面活性剤として下記一般式（２）：
【化１２】
2008024567.tif 000036
［式中、Ｒ１、Ｒ２及びＲ３は同一でも異なっていてもよい炭素数１〜３のアルキル基を示し、Ｘはハロゲン原子を示し、ｚは２０〜２５の整数を示す。］
で表されるアルキルアンモニウムハライドを用い、前記第二の界面活性剤として選択されたアルキルアンモニウムハライドの式（２）中のｚの値が、前記第一の界面活性剤として選択されたアルキルアンモニウムハライドの式（１）中のｎの値以上であり、前記第二の溶媒として水とアルコールとの混合溶媒を用い、前記第二の溶媒中におけるアルコールの含有量が４０〜９０容量％であり、前記第二の溶媒中における前記第二の界面活性剤の濃度が０．０５〜０．２ｍｏｌ／Ｌであり、且つ、前記第二の溶媒中で前記第一の多孔体前駆体粒子を６０〜９０℃の温度条件下で混合することによって、請求項５〜８のうちのいずれか一項に記載の球状シリカ系メソ多孔体を得ることを特徴とする球状シリカ系メソ多孔体の製造方法。
【請求項１７】
請求項５〜８のうちのいずれか一項に記載の球状シリカ系メソ多孔体からなることを特徴とする塩基性色素吸着材。
【発明の詳細な説明】
【技術分野】
【０００１】
本発明は、球状シリカ系メソ多孔体及びその製造方法、並びにそれを用いた塩基性色素吸着材に関する。
【背景技術】
【０００２】
従来からメソポーラスシリカにカルボキシル基を導入したものが研究されてきた。このようカルボキシル基が導入されたメソポーラスシリカとしては、例えば、ＭＣＭやＳＢＡ等のメソポーラスシリカに対して酸性官能基であるカルボキシル基を導入したものが開示されている（Ｋａ  Ｙｅｅ  Ｈｏ，ｅｔ  ａｌ．，Ｌａｎｇｍｕｉｒ，２００３年発行、ｖｏｌ１９，ｎｏ．７，第３０１９〜３０２４頁（非特許文献１）及びＣｈｉｎ−ｍｉｎ  Ｙａｎｇ，ｅｔ  ａｌ．，Ｃｈｅｍ．Ｃｏｍｍｕｎ．，２００３年発行，第１７７２頁（非特許文献２）参照）。しかしながら、このような従来のカルボキシル基が導入されたメソポーラスシリカにおいては、塩基性色素、タンパク質や金属等の吸着特性が十分なものではなかった。
【０００３】
一方、メソポーラスシリカとしては、球状のものが種々研究されている。例えば、特開２００５−８９２１８号公報（特許文献１）においては、溶媒中でシリカ原料と界面活性剤とを混合し、前記シリカ原料中に前記界面活性剤が導入されてなる多孔体前駆体粒子を得る第１の工程と、前記多孔体前駆体粒子に含まれる前記界面活性剤を除去して球状シリカ系メソ多孔体を得る第２の工程と、を含む球状シリカ系メソ多孔体の製造方法であって、特定の界面活性剤を用いて特定の条件下で球状のシリカ系メソ多孔体を得る方法が開示されている。しかしながら、このような特許文献１の記載には、シアノ基やカルボキシル基により修飾された球状のシリカ系メソ多孔体について記載されてない。また、このような特許文献１に記載の球状シリカメソ多孔体においては、塩基性色素、タンパク質や金属等の吸着特性が必ずしも十分なものではなかった。
【特許文献１】特開２００５−８９２１８号公報
【非特許文献１】Ｋａ  Ｙｅｅ  Ｈｏ，ｅｔ  ａｌ．，Ｌａｎｇｍｕｉｒ，２００３年発行、ｖｏｌ１９，ｎｏ．７，第３０１９〜３０２４頁
【非特許文献２】Ｃｈｉｎ−ｍｉｎ  Ｙａｎｇ，ｅｔ  ａｌ．，Ｃｈｅｍ．Ｃｏｍｍｕｎ．，２００３年発行，第１７７２頁
【発明の開示】
【発明が解決しようとする課題】
【０００４】
本発明は、上記従来技術の有する課題に鑑みてなされたものであり、シアノ基を含有する有機官能基で修飾されており、カルボキシル基を含有する球状シリカメソ多孔体を製造する際に好適に用いることができ、金属配位体や誘電材料として好適に利用することが可能な球状シリカメソ多孔体及びその製造方法を提供すること、並びに、カルボキシル基を含有する有機官能基で修飾されており、塩基性色素、タンパク質、金属等に対して高度な吸着特性を発揮することが可能な球状シリカメソ多孔体及びその製造方法を提供することを目的とする。
【課題を解決するための手段】
【０００５】
本発明者らは、上記目的を達成すべく鋭意研究を重ねた結果、先ず、上述のような非特許文献１〜２に記載のようなカルボキシル基が導入されたメソポーラスシリカにおいては、担体として用いられているＭＣＭやＳＢＡ等のメソポーラスシリカが不定形でメソ細孔がロッド状になっているものであることから、外表面が多く、反応物の移動が制限されて塩基性色素、タンパク質や金属等の吸着特性が十分なものとならないということを見出した。そこで、本発明者らは、更に鋭意研究を重ねた結果、平均粒径が０．０１〜３μｍであり、中心細孔直径が１ｎｍ以上の放射状細孔を有する球状シリカ系メソ多孔体を用い、これにカルボキシル基を含有する有機官能基を導入することによって、驚くべきことに、塩基性色素、タンパク質や金属等に対して高度な吸着特性を発揮することが可能な球状シリカ系メソ多孔体が得られることを見出し、本発明を完成するに至った。また、本発明者らは、平均粒径が０．０１〜３μｍであり、中心細孔直径が１ｎｍ以上の放射状細孔を有し、且つシアノ基を含有する有機官能基が導入された球状シリカ系メソ多孔体を中間体として利用し、これを酸化剤で酸化することで、上記カルボキシル基を含有する有機官能基が導入される球状シリカメソ多孔体を効率よく製造することができることを見出し、更には、その中間体としてのシアノ基を含有する有機官能基が導入された球状シリカ系メソ多孔体が金属配位体や誘電材料として好適に利用できるものであることを見出して本発明を完成するに至った。
【０００６】
すなわち、本発明の第一の球状シリカ系メソ多孔体は、平均粒径が０．０１〜３μｍであり、中心細孔直径が１ｎｍ以上の放射状細孔を有する球状シリカ系メソ多孔体であって、前記球状シリカ系メソ多孔体がシアノ基を含有する有機官能基で修飾されていることを特徴とするものである。
【０００７】
上記本発明の第一の球状シリカ系メソ多孔体としては、前記シアノ基を含有する有機官能基が、前記球状シリカ系メソ多孔体を構成するシリケート骨格中のケイ素原子に配位されていることが好ましい。
【０００８】
また、上記本発明の第一の球状シリカ系メソ多孔体としては、前記シアノ基を含有する有機官能基が、炭素数が１〜８の直鎖又は分岐鎖状のシアノアルキル基であることが好ましい。
【０００９】
本発明の第二の球状シリカ系メソ多孔体は、平均粒径が０．０１〜３μｍであり、中心細孔直径が１ｎｍ以上の放射状細孔を有する球状シリカ系メソ多孔体であって、前記球状シリカ系メソ多孔体がカルボキシル基を含有する有機官能基で修飾されていることを特徴とするものである。
【００１０】
上記本発明の第二の球状シリカ系メソ多孔体としては、前記カルボキシル基を含有する有機官能基が、前記球状シリカ系メソ多孔体を構成するシリケート骨格中のケイ素原子に配位されていることが好ましい。
【００１１】
また、上記本発明の第二の球状シリカ系メソ多孔体としては、前記カルボキシル基を含有する有機官能基が、炭素数が１〜８の直鎖又は分岐鎖状のアルキルカルボン酸基であることが好ましい。
【００１２】
さらに、上記本発明の第一及び第二の球状シリカ系メソ多孔体としては、前記球状シリカ系メソ多孔体の全粒子の９０重量％以上が、前記平均粒径の±１０％の範囲内の粒径を有していることが好ましい。
【００１３】
また、本発明の第一の球状シリカ系メソ多孔体の第一の製造方法は、溶媒中でシリカ原料と界面活性剤とを混合し、前記シリカ原料中に前記界面活性剤が導入されてなる多孔体前駆体粒子を得る第１の工程と、
前記多孔体前駆体粒子に含まれる前記界面活性剤を除去して球状シリカ系メソ多孔体を得る第２の工程と、
を含む球状シリカ系メソ多孔体の製造方法であって、
前記シリカ原料の少なくとも一部がシアノ基を含有する有機アルコキシシランであり、且つ、
前記界面活性剤として下記一般式（１）：
【００１４】
【化１】
2008024567.tif 000002
【００１５】
［式中、Ｒ１、Ｒ２及びＲ３は同一でも異なっていてもよい炭素数１〜３のアルキル基、Ｘはハロゲン原子、ｎは７〜２５の整数をそれぞれ示す。］
で表されるアルキルアンモニウムハライドを用い、前記溶媒としてアルコール含有量が８０容量％以下である水系溶媒を用い、前記溶媒中における前記界面活性剤の濃度を０．０００１〜０．０３ｍｏｌ／Ｌ、前記シリカ原料の濃度をＳｉ濃度換算で０．０００５〜０．０３ｍｏｌ／Ｌとすることによって、上記本発明の第一の球状シリカ系メソ多孔体を得ることを特徴とする方法である。
【００１６】
また、本発明の第一の球状シリカ系メソ多孔体の第二の製造方法は、溶媒中でシリカ原料と界面活性剤とを混合し、前記シリカ原料中に前記界面活性剤が導入されてなる多孔体前駆体粒子を得る第１の工程と、
前記多孔体前駆体粒子に含まれる前記界面活性剤を除去して球状シリカ系メソ多孔体を得る第２の工程と、
前記球状シリカ系メソ多孔体にシアノ基を含有する有機アルコキシシランをグラフト重合せしめる第３の工程と、
を含む球状シリカ系メソ多孔体の製造方法であって、前記界面活性剤として下記一般式（１）：
【００１７】
【化２】
2008024567.tif 000003
【００１８】
［式中、Ｒ１、Ｒ２及びＲ３は同一でも異なっていてもよい炭素数１〜３のアルキル基、Ｘはハロゲン原子、ｎは７〜２５の整数をそれぞれ示す。］
で表されるアルキルアンモニウムハライドを用い、前記溶媒としてアルコール含有量が８０容量％以下である水系溶媒を用い、前記溶媒中における前記界面活性剤の濃度を０．０００１〜０．０３ｍｏｌ／Ｌ、前記シリカ原料の濃度をＳｉ濃度換算で０．０００５〜０．０３ｍｏｌ／Ｌとすることによって、上記本発明の第一の球状シリカ系メソ多孔体を得ることを特徴とする方法である。
【００１９】
更に、本発明の第一の球状シリカ系メソ多孔体の第三の製造方法は、第一の溶媒中でシリカ原料と第一の界面活性剤とを混合し、シリカ中に前記第一の界面活性剤が導入されてなる第一の多孔体前駆体粒子を得る第１の工程と、
第二の界面活性剤を含む第二の溶媒中で、前記第一の多孔体前駆体粒子中に前記第二の界面活性剤が導入されてなる第二の多孔体前駆体粒子を得る第２の工程と、
前記第二の多孔体前駆体粒子に含まれる前記第一及び第二の界面活性剤を除去して球状シリカ系メソ多孔体を得る第３の工程と、
を含む球状シリカ系メソ多孔体の製造方法であって、
前記シリカ原料の少なくとも一部がシアノ基を含有する有機アルコキシシランであり、  第１の工程において、前記第一の界面活性剤として下記一般式（１）：
【００２０】
【化３】
2008024567.tif 000004
【００２１】
［式中、Ｒ１、Ｒ２及びＲ３は同一でも異なっていてもよい炭素数１〜３のアルキル基を示し、Ｘはハロゲン原子を示し、ｎは７〜２５の整数を示す。］
で表されるアルキルアンモニウムハライドを用い、前記第一の溶媒として水と、アルコール及び／又はエーテルとの混合溶媒を用い、前記第一の溶媒中におけるアルコール及び／又はエーテルの含有量が８５容量％以下であり、前記第一の溶媒中における前記第一の界面活性剤の濃度が０．０００１〜０．０３ｍｏｌ／Ｌであり、前記第一の溶媒中における前記シリカ原料の濃度がＳｉ濃度換算で０．０００５〜０．０３ｍｏｌ／Ｌであり、且つ、前記シリカ原料と前記第一の界面活性剤とを０〜４０℃の温度条件下で混合すること、及び、
第２の工程において、前記第二の界面活性剤として下記一般式（２）：
【００２２】
【化４】
2008024567.tif 000005
【００２３】
［式中、Ｒ１、Ｒ２及びＲ３は同一でも異なっていてもよい炭素数１〜３のアルキル基を示し、Ｘはハロゲン原子を示し、ｚは２０〜２５の整数を示す。］
で表されるアルキルアンモニウムハライドを用い、前記第二の界面活性剤として選択されたアルキルアンモニウムハライドの式（２）中のｚの値が、前記第一の界面活性剤として選択されたアルキルアンモニウムハライドの式（１）中のｎの値以上であり、前記第二の溶媒として水とアルコールとの混合溶媒を用い、前記第二の溶媒中におけるアルコールの含有量が４０〜９０容量％であり、前記第二の溶媒中における前記第二の界面活性剤の濃度が０．０５〜０．２ｍｏｌ／Ｌであり、且つ、前記第二の溶媒中で前記第一の多孔体前駆体粒子を６０〜９０℃の温度条件下で混合することによって、上記本発明の第一の球状シリカ系メソ多孔体を得ることを特徴とする方法である。
【００２４】
また、本発明の第一の球状シリカ系メソ多孔体の第四の製造方法は、第一の溶媒中でシリカ原料と第一の界面活性剤とを混合し、シリカ中に前記第一の界面活性剤が導入されてなる第一の多孔体前駆体粒子を得る第１の工程と、
第二の界面活性剤を含む第二の溶媒中で、前記第一の多孔体前駆体粒子中に前記第二の界面活性剤が導入されてなる第二の多孔体前駆体粒子を得る第２の工程と、
前記第二の多孔体前駆体粒子に含まれる前記第一及び第二の界面活性剤を除去して球状シリカ系メソ多孔体を得る第３の工程と、
前記球状シリカ系メソ多孔体にシアノ基を含有する有機アルコキシシランをグラフト重合せしめる第４の工程と、
を含む球状シリカ系メソ多孔体の製造方法であって、
第１の工程において、前記第一の界面活性剤として下記一般式（１）：
【００２５】
【化５】
2008024567.tif 000006
【００２６】
［式中、Ｒ１、Ｒ２及びＲ３は同一でも異なっていてもよい炭素数１〜３のアルキル基を示し、Ｘはハロゲン原子を示し、ｎは７〜２５の整数を示す。］
で表されるアルキルアンモニウムハライドを用い、前記第一の溶媒として水と、アルコール及び／又はエーテルとの混合溶媒を用い、前記第一の溶媒中におけるアルコール及び／又はエーテルの含有量が８５容量％以下であり、前記第一の溶媒中における前記第一の界面活性剤の濃度が０．０００１〜０．０３ｍｏｌ／Ｌであり、前記第一の溶媒中における前記シリカ原料の濃度がＳｉ濃度換算で０．０００５〜０．０３ｍｏｌ／Ｌであり、且つ、前記シリカ原料と前記第一の界面活性剤とを０〜４０℃の温度条件下で混合すること、及び、
第２の工程において、前記第二の界面活性剤として下記一般式（２）：
【００２７】
【化６】
2008024567.tif 000007
【００２８】
［式中、Ｒ１、Ｒ２及びＲ３は同一でも異なっていてもよい炭素数１〜３のアルキル基を示し、Ｘはハロゲン原子を示し、ｚは２０〜２５の整数を示す。］
で表されるアルキルアンモニウムハライドを用い、前記第二の界面活性剤として選択されたアルキルアンモニウムハライドの式（２）中のｚの値が、前記第一の界面活性剤として選択されたアルキルアンモニウムハライドの式（１）中のｎの値以上であり、前記第二の溶媒として水とアルコールとの混合溶媒を用い、前記第二の溶媒中におけるアルコールの含有量が４０〜９０容量％であり、前記第二の溶媒中における前記第二の界面活性剤の濃度が０．０５〜０．２ｍｏｌ／Ｌであり、且つ、前記第二の溶媒中で前記第一の多孔体前駆体粒子を６０〜９０℃の温度条件下で混合することによって、上記本発明の第一の球状シリカ系メソ多孔体を得ることを特徴とする方法である。
【００２９】
また、本発明の第二の球状シリカ系メソ多孔体の第一の製造方法は、溶媒中でシリカ原料と界面活性剤とを混合し、前記シリカ原料中に前記界面活性剤が導入されてなる多孔体前駆体粒子を得る第１の工程と、
前記多孔体前駆体粒子に含まれる前記界面活性剤を除去し、酸化剤を用いて酸化せしめて球状シリカ系メソ多孔体を得る第２の工程と、
を含む球状シリカ系メソ多孔体の製造方法であって、
前記シリカ原料の少なくとも一部がシアノ基を含有する有機アルコキシシランであり、且つ、
前記界面活性剤として下記一般式（１）：
【００３０】
【化７】
2008024567.tif 000008
【００３１】
［式中、Ｒ１、Ｒ２及びＲ３は同一でも異なっていてもよい炭素数１〜３のアルキル基、Ｘはハロゲン原子、ｎは７〜２５の整数をそれぞれ示す。］
で表されるアルキルアンモニウムハライドを用い、前記溶媒としてアルコール含有量が８０容量％以下である水系溶媒を用い、前記溶媒中における前記界面活性剤の濃度を０．０００１〜０．０３ｍｏｌ／Ｌ、前記シリカ原料の濃度をＳｉ濃度換算で０．０００５〜０．０３ｍｏｌ／Ｌとすることによって、上記本発明の第二の球状シリカ系メソ多孔体を得ることを特徴とする方法である。
【００３２】
また、本発明の第二の球状シリカ系メソ多孔体の第二の製造方法は、溶媒中でシリカ原料と界面活性剤とを混合し、前記シリカ原料中に前記界面活性剤が導入されてなる多孔体前駆体粒子を得る第１の工程と、
前記多孔体前駆体粒子に含まれる前記界面活性剤を除去し、球状シリカ系メソ多孔体を得る第２の工程と、
前記球状シリカ系メソ多孔体にシアノ基を含有する有機アルコキシシランをグラフト重合させ、酸化剤を用いて酸化せしめる第３の工程と、
を含む球状シリカ系メソ多孔体の製造方法であって、
前記界面活性剤として下記一般式（１）：
【００３３】
【化８】
2008024567.tif 000009
【００３４】
［式中、Ｒ１、Ｒ２及びＲ３は同一でも異なっていてもよい炭素数１〜３のアルキル基、Ｘはハロゲン原子、ｎは７〜２５の整数をそれぞれ示す。］
で表されるアルキルアンモニウムハライドを用い、前記溶媒としてアルコール含有量が８０容量％以下である水系溶媒を用い、前記溶媒中における前記界面活性剤の濃度を０．０００１〜０．０３ｍｏｌ／Ｌ、前記シリカ原料の濃度をＳｉ濃度換算で０．０００５〜０．０３ｍｏｌ／Ｌとすることによって、上記本発明の第二の球状シリカ系メソ多孔体を得ることを特徴とする方法である。
【００３５】
さらに、本発明の第二の球状シリカ系メソ多孔体の第三の製造方法は、第一の溶媒中でシリカ原料と第一の界面活性剤とを混合し、シリカ中に前記第一の界面活性剤が導入されてなる第一の多孔体前駆体粒子を得る第１の工程と、
第二の界面活性剤を含む第二の溶媒中で、前記第一の多孔体前駆体粒子中に前記第二の界面活性剤が導入されてなる第二の多孔体前駆体粒子を得る第２の工程と、
前記第二の多孔体前駆体粒子に含まれる前記第一及び第二の界面活性剤を除去し、酸化剤を用いて酸化せしめて球状シリカ系メソ多孔体を得る第３の工程と、
を含む球状シリカ系メソ多孔体の製造方法であって、
前記シリカ原料の少なくとも一部がシアノ基を含有する有機アルコキシシランであり、
第１の工程において、前記第一の界面活性剤として下記一般式（１）：
【００３６】
【化９】
2008024567.tif 000010
【００３７】
［式中、Ｒ１、Ｒ２及びＲ３は同一でも異なっていてもよい炭素数１〜３のアルキル基を示し、Ｘはハロゲン原子を示し、ｎは７〜２５の整数を示す。］
で表されるアルキルアンモニウムハライドを用い、前記第一の溶媒として水と、アルコール及び／又はエーテルとの混合溶媒を用い、前記第一の溶媒中におけるアルコール及び／又はエーテルの含有量が８５容量％以下であり、前記第一の溶媒中における前記第一の界面活性剤の濃度が０．０００１〜０．０３ｍｏｌ／Ｌであり、前記第一の溶媒中における前記シリカ原料の濃度がＳｉ濃度換算で０．０００５〜０．０３ｍｏｌ／Ｌであり、且つ、前記シリカ原料と前記第一の界面活性剤とを０〜４０℃の温度条件下で混合すること、及び、
第２の工程において、前記第二の界面活性剤として下記一般式（２）：
【００３８】
【化１０】
2008024567.tif 000011
【００３９】
［式中、Ｒ１、Ｒ２及びＲ３は同一でも異なっていてもよい炭素数１〜３のアルキル基を示し、Ｘはハロゲン原子を示し、ｚは２０〜２５の整数を示す。］
で表されるアルキルアンモニウムハライドを用い、前記第二の界面活性剤として選択されたアルキルアンモニウムハライドの式（２）中のｚの値が、前記第一の界面活性剤として選択されたアルキルアンモニウムハライドの式（１）中のｎの値以上であり、前記第二の溶媒として水とアルコールとの混合溶媒を用い、前記第二の溶媒中におけるアルコールの含有量が４０〜９０容量％であり、前記第二の溶媒中における前記第二の界面活性剤の濃度が０．０５〜０．２ｍｏｌ／Ｌであり、且つ、前記第二の溶媒中で前記第一の多孔体前駆体粒子を６０〜９０℃の温度条件下で混合することによって、上記本発明の第二の球状シリカ系メソ多孔体を得ることを特徴とする方法である。
【００４０】
また、本発明の第二の球状シリカ系メソ多孔体の第四の製造方法は、第一の溶媒中でシリカ原料と第一の界面活性剤とを混合し、シリカ中に前記第一の界面活性剤が導入されてなる第一の多孔体前駆体粒子を得る第１の工程と、
第二の界面活性剤を含む第二の溶媒中で、前記第一の多孔体前駆体粒子中に前記第二の界面活性剤が導入されてなる第二の多孔体前駆体粒子を得る第２の工程と、
前記第二の多孔体前駆体粒子に含まれる前記第一及び第二の界面活性剤を除去して球状シリカ系メソ多孔体を得る第３の工程と、
前記球状シリカ系メソ多孔体にシアノ基を含有する有機アルコキシシランをグラフト重合させ、酸化剤を用いて酸化せしめる第４の工程と、
を含む球状シリカ系メソ多孔体の製造方法であって、
第１の工程において、前記第一の界面活性剤として下記一般式（１）：
【００４１】
【化１１】
2008024567.tif 000012
【００４２】
［式中、Ｒ１、Ｒ２及びＲ３は同一でも異なっていてもよい炭素数１〜３のアルキル基を示し、Ｘはハロゲン原子を示し、ｎは７〜２５の整数を示す。］
で表されるアルキルアンモニウムハライドを用い、前記第一の溶媒として水と、アルコール及び／又はエーテルとの混合溶媒を用い、前記第一の溶媒中におけるアルコール及び／又はエーテルの含有量が８５容量％以下であり、前記第一の溶媒中における前記第一の界面活性剤の濃度が０．０００１〜０．０３ｍｏｌ／Ｌであり、前記第一の溶媒中における前記シリカ原料の濃度がＳｉ濃度換算で０．０００５〜０．０３ｍｏｌ／Ｌであり、且つ、前記シリカ原料と前記第一の界面活性剤とを０〜４０℃の温度条件下で混合すること、及び、
第２の工程において、前記第二の界面活性剤として下記一般式（２）：
【００４３】
【化１２】
2008024567.tif 000013
【００４４】
［式中、Ｒ１、Ｒ２及びＲ３は同一でも異なっていてもよい炭素数１〜３のアルキル基を示し、Ｘはハロゲン原子を示し、ｚは２０〜２５の整数を示す。］
で表されるアルキルアンモニウムハライドを用い、前記第二の界面活性剤として選択されたアルキルアンモニウムハライドの式（２）中のｚの値が、前記第一の界面活性剤として選択されたアルキルアンモニウムハライドの式（１）中のｎの値以上であり、前記第二の溶媒として水とアルコールとの混合溶媒を用い、前記第二の溶媒中におけるアルコールの含有量が４０〜９０容量％であり、前記第二の溶媒中における前記第二の界面活性剤の濃度が０．０５〜０．２ｍｏｌ／Ｌであり、且つ、前記第二の溶媒中で前記第一の多孔体前駆体粒子を６０〜９０℃の温度条件下で混合することによって、上記本発明の第二の球状シリカ系メソ多孔体を得ることを特徴とする方法である。
【００４５】
また、本発明の塩基性色素吸着材は、上記本発明の第二の球状シリカ系メソ多孔体からなることを特徴とするものである。
【発明の効果】
【００４６】
本発明によれば、シアノ基を含有する有機官能基で修飾されており、カルボキシル基を含有する球状シリカメソ多孔体を製造する際に好適に用いることができ、金属配位体や誘電材料として好適に利用することが可能な球状シリカメソ多孔体及びその製造方法を提供すること、並びに、カルボキシル基を含有する有機官能基で修飾されており、塩基性色素、タンパク質、金属等に対して高度な吸着特性を発揮することが可能な球状シリカメソ多孔体及びその製造方法を提供することが可能となる。
【発明を実施するための最良の形態】
【００４７】
以下、本発明をその好適な実施形態に即して詳細に説明する。
【００４８】
＜第一及び第二の球状シリカ系メソ多孔体＞
本発明の第一及び第二の球状シリカ系メソ多孔体は、それぞれ、平均粒径が０．０１〜３μｍであり、中心細孔直径が１ｎｍ以上の放射状細孔を有する球状シリカ系メソ多孔体である。
【００４９】
このように、本発明においては、前記球状シリカ系メソ多孔体の平均粒径は、０．０１〜３μｍである。このような平均粒径が０．０１μｍ未満では、粒子が凝集してしまい、反応効率が低くなり、他方、３μｍを超えると、球状粒子が形成しにくくなると同時に吸着剤として使用した場合に吸着剤内部への吸着物質の拡散に時間がかかり吸着効率が低くなる。
【００５０】
さらに、本発明においては、球状シリカ系メソ多孔体の全粒子の９０重量％以上が、前記平均粒径の±１０％の範囲内の粒径を有していることが好ましい。前記平均粒径の±１０％の範囲内の粒径を有している粒子が全粒子の９０重量％未満では、粒子の凝集が多くなるため反応効率が低下する傾向にある。
【００５１】
また、本発明においては、球状シリカ系メソ多孔体は放射状細孔を有している。このように球状シリカ系メソ多孔体が放射状細孔を有していることにより、外表面が少なくなり細孔が内部まで有効に利用できることとなる。さらに、このような放射状細孔の中心細孔直径が１ｎｍ以上（細孔径を拡大しない場合（後述する本発明の第一又は第二の球状シリカ系メソ多孔体の第三の製造方法及び第四の製造方法を採用しない場合）においては、より好ましくは１ｎｍ〜５ｎｍ）である。中心細孔直径が１ｎｍ未満では、かさ高い分子の反応物に対しては十分な酸触媒性能を発揮することができない。他方、球状シリカ系メソ多孔体を製造する際に、後述する本発明の第一又は第二の球状シリカ系メソ多孔体の第三の製造方法及び第四の製造方法を採用していない場合においては、前記中心細孔直径が５ｎｍを超えると、球状粒子を形成することが困難になる傾向にある。
【００５２】
なお、本発明でいう「球状」とは、真の球体に限定されるものではなく、最小直径が最大直径の８０％以上（好ましくは９０％以上）である略球体も包含するものである。また、略球体の場合、その粒径は原則として最小直径と最大直径との平均値をいう。さらに、前記中心細孔直径とは、細孔容積（Ｖ）を細孔直径（Ｄ）で微分した値（ｄＶ／ｄＤ）を細孔直径（Ｄ）に対してプロットした曲線（細孔径分布曲線）の最大ピークにおける細孔直径である。なお、細孔径分布曲線は、次に述べる方法により求めることができる。すなわち、シリカ系メソ多孔体粒子を液体窒素温度（−１９６℃）に冷却して窒素ガスを導入し、定容量法あるいは重量法によりその吸着量を求め、次いで、導入する窒素ガスの圧力を徐々に増加させ、各平衡圧に対する窒素ガスの吸着量をプロットし、吸着等温線を得る。この吸着等温線を用い、Ｃｒａｎｓｔｏｎ−Ｉｎｋｌａｙ法、Ｄｏｌｌｉｍｏｒｅ−Ｈｅａｌ法、ＢＪＨ法等の計算法により細孔径分布曲線を求めることができる。
【００５３】
また、本発明の球状シリカ系メソ多孔体おいては、細孔径分布曲線における中心細孔直径の±４０％の範囲に全細孔容積の６０％以上が含まれることが好ましい。この条件を満たすシリカ系メソ多孔体粒子は、細孔の直径が非常に均一であることを意味する。また、このような球状シリカ系メソ多孔体の比表面積については特に制限はないが、７００ｍ２／ｇ以上であることが好ましい。比表面積は、吸着等温線からＢＥＴ等温吸着式を用いてＢＥＴ比表面積として算出することができる。
【００５４】
さらに、このような球状シリカ系メソ多孔体は、そのＸ線回折パターンにおいて１ｎｍ以上のｄ１００値に相当する回折角度に１本以上のピークを有することが好ましい。Ｘ線回折ピークはそのピーク角度に相当するｄ１００値の周期構造が試料中にあることを意味する。したがって、１ｎｍ以上のｄ１００値に相当する回折角度に１本以上のピークがあることは、細孔が１ｎｍ以上の間隔で規則的に配列していることを意味する。
【００５５】
また、本発明にかかる球状シリカ系メソ多孔体が有する放射状細孔とは、細孔が中心部から外側に向かって放射状に配列されている、いわゆるラジアル型構造を有する細孔である。このように、細孔が規則性を保ちながら粒子の中心部から外側に向かって配置されていることにより、外表面が少なくなり触媒や吸着剤として適した構造となる。なお、球状シリカ系メソ多孔体がいわゆるラジアル型構造を有していることは、細孔内に金や白金等の金属を導入し、その断面を走査型電子顕微鏡により観察することによって確認することが可能である。また、本発明の球状シリカ系メソ多孔体における細孔の全てが中心部から外側に向かって放射状に配列されている必要はなく、全ての細孔のうち５０％以上（より好ましくは７０％以上）がこのように配列されていることが好ましい。
【００５６】
さらに、本発明の球状シリカ系メソ多孔体における細孔の配列状態（細孔配列構造又は構造）は特に制限されないが、２ｄ−ヘキサゴナル構造、３ｄ−ヘキサゴナル構造又はキュービック構造であることが好ましい。また、このような細孔配列構造は、ディスオーダの細孔配列構造を有するものであってもよい。
【００５７】
ここで、多孔体がヘキサゴナルの細孔配列構造を有するとは、細孔の配置が六方構造であることを意味する（Ｓ．Ｉｎａｇａｋｉ，ｅｔ  ａｌ．，Ｊ．Ｃｈｅｍ．Ｓｏｃ．，Ｃｈｅｍ．Ｃｏｍｍｕｎ．，６８０，１９９３；Ｓ．Ｉｎａｇａｋｉ，ｅｔ  ａｌ．，Ｂｕｌｌ．Ｃｈｅｍ．Ｓｏｃ．Ｊｐｎ．，６９，１４４９，１９９６、Ｑ．Ｈｕｏ，ｅｔ  ａｌ．，Ｓｃｉｅｎｃｅ，２６８，１３２４，１９９５参照）。また、多孔体がキュービックの細孔配列構造を有するとは、細孔の配置が立方構造であることを意味する（Ｊ．Ｃ．Ｖａｒｔｕｌｉ，ｅｔ  ａｌ．，Ｃｈｅｍ．Ｍａｔｅｒ．，６，２３１７，１９９４；Ｑ．Ｈｕｏ，ｅｔ  ａｌ．，Ｎａｔｕｒｅ，３６８，３１７，１９９４参照）。また、多孔体がディスオーダの細孔配列構造を有するとは、細孔の配置が不規則であることを意味する（Ｐ．Ｔ．Ｔａｎｅｖ，ｅｔ  ａｌ．，Ｓｃｉｅｎｃｅ，２６７，８６５，１９９５；Ｓ．Ａ．Ｂａｇｓｈａｗ，ｅｔ  ａｌ．，Ｓｃｉｅｎｃｅ，２６９，１２４２，１９９５；Ｒ．Ｒｙｏｏ，ｅｔ  ａｌ．，Ｊ．Ｐｈｙｓ．Ｃｈｅｍ．，１００，１７７１８，１９９６参照）。また、前記キュービック構造は、Ｐｍ−３ｎ、Ｉｍ−３ｍ又はＦｍ−３ｍ対称性であることが好ましい。前記対称性とは、空間群の表記法に基づいて決定されるものである。
【００５８】
（第一の球状シリカ系メソ多孔体）
本発明の第一の球状シリカ系メソ多孔体は、平均粒径が０．０１〜３μｍであり、中心細孔直径が１ｎｍ以上の放射状細孔を有する球状シリカ系メソ多孔体であって、前記球状シリカ系メソ多孔体がシアノ基を含有する有機官能基で修飾されていることを特徴とするものである。
【００５９】
上述のように本発明の第一の球状シリカ系メソ多孔体は、球状シリカ系メソ多孔体がシアノ基を含有する有機官能基で修飾されている。このように球状シリカ系メソ多孔体がシアノ基を含有する有機官能基で修飾されていることによって、後述する本発明の第二の球状シリカ系メソ多孔体を製造するために好適に利用することができるとともに金属配位体及び誘電材料として好適に使用することが可能となる。
【００６０】
このようなシアノ基を含有する有機官能基としては、シアノ基を備える有機基であれば特に制限されず、例えば、シアノメチル基、２−シアノエチル基、３−シアノプロピル基、４−シアノブチル基等が挙げられる。このようなシアノ基を含有する有機官能基の中でも、細孔の閉塞という観点から、炭素数が１〜８の直鎖又は分岐鎖状のシアノアルキル基が好ましい。このようなシアノアルキル基の炭素数が前記上限を超えると、分子が大きくなって、細孔の閉塞によって吸着量の低下が起こり易くなる傾向にある。
【００６１】
さらに、本発明の球状シリカ系メソ多孔体においては、このようなシアノ基を含有する有機官能基が前記球状シリカ系メソ多孔体を構成するシリケート骨格中のＳｉ原子に配位されていることが好ましい。このようにシアノ基を含有する有機官能基が前記球状シリカ系メソ多孔体を構成するシリケート骨格中のＳｉ原子に配位されていることにより、官能基（シアノ基）により得られる効果が更に向上する傾向にある。なお、後述する本発明の第一の球状シリカ系メソ多孔体の第一又は第三の製造方法（共重合法を採用する方法）によって、細孔の閉塞を最小限にし、より確実に前記シアノ基を含有する有機官能基をシリケート骨格中のＳｉ原子に配位させることができる。
【００６２】
なお、本発明の第一の球状シリカ系メソ多孔体においては、シアノ基を含有する有機官能基の導入方法が後述する本発明の第一の球状シリカ系メソ多孔体の第一又は第三の製造方法のように共重合法を利用する方法であっても、後述する本発明の球状シリカ系メソ多孔体の第二又は第四の製造方法のようにグラフト法を利用する方法であってもよい。これらの方法の中でも、グラフト法を利用する方法を採用した場合には細孔が閉塞したり、最終的なシアノ基を含有する有機官能基の導入量の制御が難しいという観点から、共重合法を利用する製造方法が好ましい。
【００６３】
また、このような第一の球状シリカ系メソ多孔体は、粉末のまま使用してもよいが、必要に応じて成形して使用してもよい。成形する手段はどのようなものでも良いが、押出成形、打錠成形、転動造粒、圧縮成形、ＣＩＰ等が好ましい。その形状は使用箇所、方法に応じて決めることができ、たとえば円柱状、破砕状、球状、ハニカム状、凹凸状、波板状等が挙げられる。
【００６４】
（第二の球状シリカ系メソ多孔体）
本発明の第二の球状シリカ系メソ多孔体は、平均粒径が０．０１〜３μｍであり、中心細孔直径が１ｎｍ以上の放射状細孔を有する球状シリカ系メソ多孔体であって、前記球状シリカ系メソ多孔体がカルボキシル基を含有する有機官能基で修飾されていることを特徴とするものである。
【００６５】
上述のように本発明の第二の球状シリカ系メソ多孔体は、球状シリカ系メソ多孔体がカルボキシ基を含有する有機官能基で修飾されている。このように球状シリカ系メソ多孔体がカルボキシ基を含有する有機官能基で修飾されていることによって、塩基性色素、タンパク質、金属等に対して高度な吸着特性を発揮することが可能となる。
【００６６】
このようなカルボキシ基を含有する有機官能基としては、カルボキシ基を備える有機基であれば特に制限されず、例えば、メチルカルボン酸基、エチルカルボン酸基、プロピルカルボン酸基、ブチルカルボン酸基等が挙げられる。このようなカルボキシ基を含有する有機官能基の中でも、細孔の閉塞という観点から、炭素数が１〜８の直鎖又は分岐鎖状のアルキルカルボン酸基が好ましい。このようなアルキルカルボン酸基の炭素数が前記上限を超えると、分子が大きくなって、細孔の閉塞によって酸触媒の低下が起こり易くなる傾向にある。
【００６７】
さらに、本発明の球状シリカ系メソ多孔体においては、このようなカルボキシ基を含有する有機官能基が前記球状シリカ系メソ多孔体を構成するシリケート骨格中のＳｉ原子に配位されていることが好ましい。このようにカルボキシ基を含有する有機官能基が前記球状シリカ系メソ多孔体を構成するシリケート骨格中のＳｉ原子に配位されていることにより、塩基性色素、タンパク質、金属等に対する吸着特性が更に向上する傾向にある。なお、後述する本発明の第二の球状シリカ系メソ多孔体の第一又は第三の製造方法（共重合法を採用する方法）によって、細孔の閉塞を最小限にし、より確実に前記カルボキシ基を含有する有機官能基をシリケート骨格中のＳｉ原子に配位させることができる。
【００６８】
なお、本発明の第二の球状シリカ系メソ多孔体においては、カルボキシ基を含有する有機官能基の導入方法が後述する本発明の第二の球状シリカ系メソ多孔体の第一又は第三の製造方法のように共重合法を利用する方法であっても、後述する本発明の球状シリカ系メソ多孔体の第二又は第四の製造方法のようにグラフト法を利用する方法であってもよい。これらの方法の中でも、グラフト法を利用する方法を採用した場合には細孔が閉塞したり、最終的なカルボキシ基を含有する有機官能基の導入量の制御が難しいという観点から、共重合法を利用する製造方法が好ましい。
【００６９】
また、このような第二の球状シリカ系メソ多孔体は、粉末のまま使用してもよいが、必要に応じて成形して使用してもよい。成形する手段はどのようなものでも良いが、押出成形、打錠成形、転動造粒、圧縮成形、ＣＩＰ等が好ましい。その形状は使用箇所、方法に応じて決めることができ、たとえば円柱状、破砕状、球状、ハニカム状、凹凸状、波板状等が挙げられる。
【００７０】
＜第一の球状シリカ系メソ多孔体の製造方法＞
次に、本発明の第一の球状シリカ系メソ多孔体の製造方法について説明する。
【００７１】
（第一の球状シリカ系メソ多孔体の第一の製造方法）
本発明の第一の球状シリカ系メソ多孔体の第一の製造方法は、溶媒中でシリカ原料と界面活性剤とを混合し、前記シリカ原料中に前記界面活性剤が導入されてなる多孔体前駆体粒子を得る第１の工程と、
前記多孔体前駆体粒子に含まれる前記界面活性剤を除去して球状シリカ系メソ多孔体を得る第２の工程と、
を含む球状シリカ系メソ多孔体の製造方法であって、
前記シリカ原料の少なくとも一部がシアノ基を含有する有機アルコキシシランであり、且つ、
前記界面活性剤として下記一般式（１）：
【００７２】
【化１３】
2008024567.tif 000014
【００７３】
［式中、Ｒ１、Ｒ２及びＲ３は同一でも異なっていてもよい炭素数１〜３のアルキル基、Ｘはハロゲン原子、ｎは７〜２５の整数をそれぞれ示す。］
で表されるアルキルアンモニウムハライドを用い、前記溶媒としてアルコール含有量が８０容量％以下である水系溶媒を用い、前記溶媒中における前記界面活性剤の濃度を０．０００１〜０．０３ｍｏｌ／Ｌ、前記シリカ原料の濃度をＳｉ濃度換算で０．０００５〜０．０３ｍｏｌ／Ｌとすることによって、上記本発明の第一の球状シリカ系メソ多孔体を得ることを特徴とする方法である。
【００７４】
このような第一の製造方法においては、先ず、溶媒中でシリカ原料と界面活性剤とを混合し、前記シリカ原料中に前記界面活性剤が導入されてなる多孔体前駆体粒子を得る（第１の工程：共重合法を採用）。
【００７５】
このような第一の製造方法においては、用いられるシリカ原料の少なくとも一部が、シアノ基を含有する有機アルコキシシランである必要がある。このようなシアノ基を含有する有機アルコキシシランは、アルコキシ基を３個有するトリアルコキシシラン、アルコキシ基を２個有するジアルコキシシラン、アルコキシ基を１個有するモノアルコキシシランを用いることができる。アルコキシ基の種類は特に制限されないが、メトキシ基、エトキシ基、プロポキシ基、ブトキシ基のようにアルコキシ基中の炭素原子の数が比較的少ないものが反応性の点から有利である。
【００７６】
また、このようなシアノ基を含有する有機アルコキシシランとしては、特に限定されず、シアノ基を含有する従来公知の種々の有機アルコキシシランを用いることができ、細孔の閉塞の観点から、炭素数が１〜８の直鎖又は分岐鎖状のシアノアルキル基を含有する有機アルコキシシランが好ましい。このようなシアノ基を含有する有機アルコキシシランとしては、例えば、トリアルコキシシランの場合であると３−シアノプロピルトリメトキシシラン、３−シアノプロピルトリエトキシシラン、２−シアノエチルトリメトキシシラン、２−シアノエチルトリエトキシシラン等が挙げられる。これらのシアノ基を含有する有機アルコキシシランは、単独で用いることもできるが２種類以上を組み合わせて用いることも可能である。
【００７７】
また、本発明において用いられるシリカ原料としては、前記シアノ基を含有する有機アルコキシシランの他に、その他のアルコキシシランを用いることができる。このようなその他のアルコキシシランとしては、アルコキシ基を４個有するテトラアルコキシシラン、アルコキシ基を３個有するトリアルコキシシラン、アルコキシ基を２個有するジアルコキシシランを用いることができる。アルコキシ基の種類は特に制限されないが、メトキシ基、エトキシ基、プロポキシ基、ブトキシ基等のようにアルコキシ基中の炭素原子の数が比較的少ないもの（炭素数として１〜４程度のもの）が反応性の点から有利である。また、アルコキシシランが有するアルコキシ基が３または２個である場合は、アルコキシシラン中のケイ素原子には有機基、水酸基等が結合していてもよい。
【００７８】
このようなテトラアルコキシシランとしては、テトラメトキシシラン、テトラエトキシシラン、テトライソプロポキシシラン、テトラブトキシシラン、ジメトキシジエトキシシラン等が挙げられ、このようなトリアルコキシシランとしては、トリメトキシシラノール、トリエトキシシラノール、トリメトキシメチルシラン、トリメトキシビニルシラン、トリエトキシビニルシラン等が挙げられる。また、このようなジアルコキシシランとしては、ジメトキシジメチルシラン、ジエトキシジメチルシラン等が挙げられる。
【００７９】
これらのアルコキシシランは、単独で用いることもできるが２種類以上を組み合わせて用いることも可能である。また、上記のアルコキシ基を２〜４個有するアルコキシシランは、アルコキシ基を１個有するモノアルコキシシランと組み合わせて使用することも可能である。このようにして用いることのできるモノアルコキシシランとしては、トリメチルメトキシシラン、トリメチルエトキシシラン、３−クロロプロピルジメチルメトキシシラン等が挙げられる。
【００８０】
アルコキシシランは、加水分解によりシラノール基を生じ、生じたシラノール基同士が縮合することによりケイ素酸化物が形成される。この場合において、分子中のアルコキシ基の数が多いアルコキシシランは、加水分解および縮合で生じる結合が多くなる。したがって、本発明において、アルコキシ基の多いテトラアルコキシシランをアルコキシシランとして用いることが好ましく、テトラアルコキシシランとしては、反応速度の観点からテトラメトキシシランまたはテトラエトキシシランを用いることが特に好ましい。
【００８１】
なお、前記シアノ基を含有する有機アルコキシシランの比率は、シリカ原料の全量に対して０．１〜３０モル％の比率であることが好ましい。前記シアノ基を含有する有機アルコキシシランの比率が０．１モル％未満では、シアノ基由来の特性が低下する傾向にあり、他方、３０モル％を超えると、細孔が閉塞する傾向にある。
【００８２】
また、このような第一の球状シリカ系メソ多孔体の第一の製造方法において用いられる界面活性剤は、下記一般式（１）で表されるアルキルアンモニウムハライドである。
【００８３】
【化１４】
2008024567.tif 000015
【００８４】
このような一般式（１）におけるＲ１、Ｒ２、Ｒ３は同一でも異なっていてもよく、それぞれ炭素数１〜３のアルキル基を示す。このようなアルキル基としてはメチル基、エチル基、プロピル基が挙げられ、これらが一分子中に混在してもよいが、界面活性剤分子の対称性の観点からＲ１、Ｒ２、Ｒ３は全て同一であることが好ましい。界面活性剤分子の対称性が優れる場合は、界面活性剤同士の凝集（ミセルの形成等）が容易となる傾向にある。更に、Ｒ１、Ｒ２、Ｒ３のうち少なくとも１つはメチル基であることが好ましく、Ｒ１、Ｒ２、Ｒ３の全てがメチル基であることがより好ましい。
【００８５】
また、一般式（１）におけるｎは７〜２５の整数を示し、７〜１７の整数であることがより好ましい。前記ｎが６以下であるアルキルアンモニウムハライドでは、球状の多孔体は得られなくなる。また、中心細孔直径が１．０ｎｍより小さくなってしまい、細孔内での触媒反応性が低下する。他方、前記ｎが２６以上のアルキルアンモニウムハライドでは、界面活性剤の疎水性相互作用が強すぎるため、層状の化合物が生成してしまい、球状の多孔体を得ることができなくなる。
【００８６】
さらに、一般式（１）におけるＸはハロゲン原子を示し、このようなハロゲン原子の種類は特に制限されないが、入手の容易さの観点からＸは塩素原子または臭素原子であることが好ましい。
【００８７】
したがって、上記一般式（１）で表される界面活性剤としては、Ｒ１、Ｒ２、Ｒ３の全てがメチル基であり且つ炭素数８〜２６の長鎖アルキル基を有するアルキルトリメチルアンモニウムハライドであることが好ましく、中でもデシルトリメチルアンモニウムハライド、ドデシルトリメチルアンモニウムハライド、テトラデシルトリメチルアンモニウムハライド、ヘキサデシルトリメチルアンモニウムハライド、オクタデシルトリメチルアンモニウムハライド、エイコシルトリメチルアンモニウムハライド、ドコシルトリメチルアンモニウムハライドがより好ましい。
【００８８】
このような界面活性剤は、シリカ原料と共に溶媒中で複合体を形成する。複合体中のシリカ原料は反応によりケイ素酸化物へと変化するが、界面活性剤が存在している部分ではケイ素酸化物が生成しないため、界面活性剤が存在している部分に孔が形成されることになる。すなわち、界面活性剤はシリカ原料中に導入されて孔形成のためのテンプレートとして機能する。本発明において、界面活性剤は１種類もしくは２種類以上を組み合わせて用いることが可能であるが、上記のように界面活性剤はシリカ原料の反応生成物に孔を形成させる際のテンプレートとして働き、その種類は多孔体の孔の形状に大きな影響を与えるため、より均一な球状多孔体が得るためには、界面活性剤は１種類のみを用いることが好ましい。
【００８９】
本発明においては、前記シリカ原料および前記界面活性剤を混合するための溶媒として、アルコールを含有する水系溶媒を用いる。このようなアルコールとしては、メタノール、エタノール、イソプロパノール、ｎ−プロパノール、エチレングリコール、グリセリンが挙げられ、シリカ原料の溶解性の観点からメタノールまたはエタノールが好ましい。
【００９０】
そして、本発明においては、前記シリカ原料中に前記界面活性剤が導入されてなる多孔体前駆体粒子を合成する際に、アルコールの含有量が８０容量％以下の水系溶媒を用いることが重要であり、アルコールの含有量が１０〜７０容量％のものを用いることがより好ましい。アルコールの含有量が８０容量％を超える場合は、粒径及び粒径分布の制御が困難となり、得られる球状シリカ系メソ多孔体の粒径の均一性が低くなる。なお、比較的多量のアルコールを含有する水系溶媒を使用することにより、均一な球状体の発生及び成長が実現され、得られる球状シリカ系メソ多孔体の粒径が高度に均一に制御されることとなる。
【００９１】
また、本発明においては、前記の水とアルコールとの比率を変化させることにより、粒径の均一性は高水準に保持しつつ、得られる球状シリカ系メソ多孔体の粒径を容易に制御することができる。すなわち、水の比率が高い場合は多孔体が析出し易くなるために粒径が小さくなり、逆にアルコールの比率が高い場合は大きい粒径の多孔体を得ることができる。
【００９２】
さらに、本発明においては、前記シリカ原料及び前記界面活性剤を前記水系溶媒中で混合して多孔体前駆体粒子を得る際に、上述した界面活性剤の濃度を溶液の全容量を基準として０．０００１〜０．０３ｍｏｌ／Ｌ（好ましくは、０．０００５〜０．０２ｍｏｌ／Ｌ）とし、上述したシリカ原料の濃度を溶液の全容量を基準として０．０００５〜０．０３ｍｏｌ／Ｌ（好ましくは、０．００３〜０．０１５ｍｏｌ／Ｌ）とする。このように界面活性剤およびシリカ原料の濃度を厳密に制御することによって、前述の水系溶媒を使用することと相俟って均一な球状体の発生及び成長が実現され、得られる球状シリカ系メソ多孔体の粒径が高度に均一に制御されることとなる。
【００９３】
このような界面活性剤の濃度が０．０００１ｍｏｌ／Ｌ未満の場合は、テンプレートとなるべき界面活性剤の量が不足するために良好な多孔体を得ることができず、更に粒径及び粒径分布の制御が困難となって得られる球状シリカ系メソ多孔体の粒径の均一性が低くなる。他方、前記界面活性剤の濃度が０．０３ｍｏｌ／Ｌを超える場合は、形状が球状である多孔体を高比率で得ることができず、更に粒径及び粒径分布の制御が困難となって得られる球状シリカ系メソ多孔体の粒径の均一性が低くなる。また、前記シリカ原料の濃度が０．０００５ｍｏｌ／Ｌ未満の場合は、形状が球状である多孔体を高比率で得ることができず、更に粒径及び粒径分布の制御が困難となって得られる球状シリカ系メソ多孔体の粒径の均一性が低くなる。他方、前記シリカ原料の濃度が０．０３ｍｏｌ／Ｌを超える場合は、テンプレートとなるべき界面活性剤の比率が不足するために良好な多孔体を得ることができず、更に粒径及び粒径分布の制御が困難となって得られる球状シリカ系メソ多孔体の粒径の均一性が低くなる。
【００９４】
また、本発明においては、前記シリカ原料及び前記界面活性剤を混合する際に、塩基性条件下で混合することが好ましい。シリカ原料は、一般に塩基性条件下においても酸性条件下においても反応が生じケイ素酸化物へと変化するが、本発明におけるシリカ原料と界面活性剤の濃度は従来技術の方法に比較してかなり低いものとなっているため、酸性条件下では反応がほとんど進行しない。したがって、本発明においては塩基性条件下でシリカ原料を反応させることが好ましい。なお、シリカ原料は、酸性条件で反応させる場合よりも塩基性条件で反応させる場合の方がケイ素原子の反応点が増加し、耐湿性や耐熱性等の物性に優れたケイ素酸化物を得ることができるため、塩基性条件下で混合することはこの点においても有利である。
【００９５】
上記水系溶媒を塩基性にするためには、通常、水酸化ナトリウム水溶液等の塩基性物質を添加する。反応時の塩基性条件に関しては特に制限されないが、添加する塩基性物質のアルカリ当量を全シリカ原料中のケイ素原子モル数で除した値が０．１〜０．９となるようにすることが好ましく、０．２〜０．５となるようにすることがより好ましい。添加する塩基性物質のアルカリ当量を全シリカ原料中のケイ素原子モル数で除した値が０．１未満である場合は、収率が低下してしまう傾向があり、他方、０．９を超える場合は、多孔体の形成が困難となる傾向がある。
【００９６】
以上説明したような第１の工程における反応条件（反応温度、反応時間等）は特に制限されず、反応温度としては、例えば−２０℃〜１００℃（好ましくは０℃〜８０℃、より好ましくは１０℃〜４０℃）とすることができる。また、反応は攪拌状態で進行させることが好ましい。
【００９７】
なお、このような第１の工程の具体例としては、例えば、以下のような方法が挙げられる。すなわち、先ず、アルコールを含有する水系溶媒に対して、界面活性剤及び塩基性物質を添加して界面活性剤の塩基性溶液を調製し、この溶液にシリカ原料を添加する。添加されたシリカ原料は溶液中で加水分解（または、加水分解および縮合）するために、添加後数秒〜数十分で白色粉末が析出する。この場合において、反応温度は０℃〜８０℃とすることが好ましく、１０℃〜４０℃とすることがより好ましい。また、溶液は攪拌することが好ましい。
【００９８】
沈殿物が析出した後、０℃〜８０℃（好ましくは１０℃〜４０℃）で１時間〜１０日、溶液をさらに攪拌してシリカ原料の反応を進行させる。攪拌終了後、必要に応じて室温で一晩放置して系を安定化させ、得られた沈殿物を必要に応じてろ過および洗浄することによって本発明にかかる多孔体前駆体粒子が得られる。
【００９９】
次に、本発明の第一の球状シリカ系メソ多孔体の第一の製造方法においては、前記第１の工程で得られた多孔体前駆体粒子に含まれる界面活性剤を除去して球状シリカ系メソ多孔体を得る（第２の工程）。このように界面活性剤を除去する方法としては、例えば、有機溶媒で処理する方法、イオン交換法を挙げることができる。
【０１００】
有機溶媒で処理する場合は、用いた界面活性剤に対する溶解度が高い良溶媒中に多孔体前駆体粒子を浸漬して界面活性剤を抽出する。イオン交換法においては多孔体前駆体粒子を酸性溶液（少量の塩酸を含むエタノール等）に浸漬し、例えば５０〜７０℃で加熱しながら攪拌を行う。これにより、多孔体前駆体粒子の孔中に存在する界面活性剤が水素イオンでイオン交換される。なお、イオン交換により孔中には水素イオンが残存することになるが、水素イオンのイオン半径は十分小さいため孔の閉塞の問題は生じない。
【０１０１】
（第一の球状シリカ系メソ多孔体の第二の製造方法）
本発明の第一の球状シリカ系メソ多孔体の第二の製造方法は、溶媒中でシリカ原料と界面活性剤とを混合し、前記シリカ原料中に前記界面活性剤が導入されてなる多孔体前駆体粒子を得る第１の工程と、
前記多孔体前駆体粒子に含まれる前記界面活性剤を除去して球状シリカ系メソ多孔体を得る第２の工程と、
前記球状シリカ系メソ多孔体にシアノ基を含有する有機アルコキシシランをグラフト重合せしめる第３の工程と、
を含む球状シリカ系メソ多孔体の製造方法であって、前記界面活性剤として下記一般式（１）：
【０１０２】
【化１５】
2008024567.tif 000016
【０１０３】
［式中、Ｒ１、Ｒ２及びＲ３は同一でも異なっていてもよい炭素数１〜３のアルキル基、Ｘはハロゲン原子、ｎは７〜２５の整数をそれぞれ示す。］
で表されるアルキルアンモニウムハライドを用い、前記溶媒としてアルコール含有量が８０容量％以下である水系溶媒を用い、前記溶媒中における前記界面活性剤の濃度を０．０００１〜０．０３ｍｏｌ／Ｌ、前記シリカ原料の濃度をＳｉ濃度換算で０．０００５〜０．０３ｍｏｌ／Ｌとすることによって、上記本発明の第一の球状シリカ系メソ多孔体を得ることを特徴とする方法である。
【０１０４】
このような本発明の第一の球状シリカ系メソ多孔体の第二の製造方法における第１の工程及び第２の工程は、シリカ原料として前述のその他のアルコキシシランを用いること以外は前述の本発明の球状シリカ系メソ多孔体の第一の製造方法における第１の工程及び第２の工程と同様の工程を採用して球状シリカ系メソ多孔体を得る工程である。
【０１０５】
なお、本発明の第一の球状シリカ系メソ多孔体の第二の製造方法においては、界面活性剤を除去する方法として、前述した有機溶媒で処理する方法、イオン交換法の他に焼成による方法を採用することができる。このような焼成による方法においては、多孔体前駆体粒子を３００〜１０００℃、好ましくは４００〜７００℃で加熱する。加熱時間は３０分程度でもよいが、完全に界面活性剤を除去するには１時間以上加熱することが好ましい。また、焼成は空気中で行うことが可能であるが、多量の燃焼ガスが発生するため、窒素等の不活性ガスを導入して行ってもよい。
【０１０６】
そして、前記球状シリカ系メソ多孔体にシアノ基を含有する有機アルコキシシランをグラフト重合せしめる（第３の工程）。このようにグラフト重合せしめる方法としては、例えば、球状メソポーラスシリカとシアノ基を含有する有機アルコキシシランと有機溶媒とを混合した後に加熱する方法が挙げられる。このようなシアノ基を含有する有機アルコキシシランの使用量は、前記球状メソポーラスシリカの表面シラノール基に対して０．０１〜１０等量であることが好ましい。有機アルコキシシランの使用量が前記下限未満では、シアノ基が不十分な量であるため触媒活性が低下する傾向にある。他方、前記上限を超えると、過剰量の有機アルコキシシランが結合し、細孔が閉塞されることとなる傾向にある。また、このような有機溶媒の使用量は、前記球状メソポーラスシリカ１重量部に対して１〜１０００重量部であることが好ましい。さらに、加熱の条件としては、加熱温度が４０〜１５０℃、加熱時間が０．５〜４８時間であることが好ましい。
【０１０７】
（第一の球状シリカ系メソ多孔体の第三の製造方法）
本発明の第一の球状シリカ系メソ多孔体の第三の製造方法は、第一の溶媒中でシリカ原料と第一の界面活性剤とを混合し、シリカ中に前記第一の界面活性剤が導入されてなる第一の多孔体前駆体粒子を得る第１の工程と、
第二の界面活性剤を含む第二の溶媒中で、前記第一の多孔体前駆体粒子中に前記第二の界面活性剤が導入されてなる第二の多孔体前駆体粒子を得る第２の工程と、
前記第二の多孔体前駆体粒子に含まれる前記第一及び第二の界面活性剤を除去して球状シリカ系メソ多孔体を得る第３の工程と、
を含む球状シリカ系メソ多孔体の製造方法であって、
前記シリカ原料の少なくとも一部がシアノ基を含有する有機アルコキシシランであり、  第１の工程において、前記第一の界面活性剤として下記一般式（１）：
【０１０８】
【化１６】
2008024567.tif 000017
【０１０９】
［式中、Ｒ１、Ｒ２及びＲ３は同一でも異なっていてもよい炭素数１〜３のアルキル基を示し、Ｘはハロゲン原子を示し、ｎは７〜２５の整数を示す。］
で表されるアルキルアンモニウムハライドを用い、前記第一の溶媒として水と、アルコール及び／又はエーテルとの混合溶媒を用い、前記第一の溶媒中におけるアルコール及び／又はエーテルの含有量が８５容量％以下であり、前記第一の溶媒中における前記第一の界面活性剤の濃度が０．０００１〜０．０３ｍｏｌ／Ｌであり、前記第一の溶媒中における前記シリカ原料の濃度がＳｉ濃度換算で０．０００５〜０．０３ｍｏｌ／Ｌであり、且つ、前記シリカ原料と前記第一の界面活性剤とを０〜４０℃の温度条件下で混合すること、及び、
第２の工程において、前記第二の界面活性剤として下記一般式（２）：
【０１１０】
【化１７】
2008024567.tif 000018
【０１１１】
［式中、Ｒ１、Ｒ２及びＲ３は同一でも異なっていてもよい炭素数１〜３のアルキル基を示し、Ｘはハロゲン原子を示し、ｚは２０〜２５の整数を示す。］
で表されるアルキルアンモニウムハライドを用い、前記第二の界面活性剤として選択されたアルキルアンモニウムハライドの式（２）中のｚの値が、前記第一の界面活性剤として選択されたアルキルアンモニウムハライドの式（１）中のｎの値以上であり、前記第二の溶媒として水とアルコールとの混合溶媒を用い、前記第二の溶媒中におけるアルコールの含有量が４０〜９０容量％であり、前記第二の溶媒中における前記第二の界面活性剤の濃度が０．０５〜０．２ｍｏｌ／Ｌであり、且つ、前記第二の溶媒中で前記第一の多孔体前駆体粒子を６０〜９０℃の温度条件下で混合することによって、上記本発明の第一の球状シリカ系メソ多孔体を得ることを特徴とする方法である。
【０１１２】
このような第三の製造方法においては、第一の多孔体前駆体粒子を前記第二の溶媒中で混合し、水熱処理を行うことで細孔径を拡大（ポストシンセシスによる細孔径の拡大）した後に、球状シリカ系メソ多孔体を得る。そして、本発明においては、このような水熱処理を施す方法であるにも拘らず、得られる全粒子の粒径の均一性及び細孔配列の規則性が極めて高く、しかも大きな中心細孔直径（好ましくは２．５ｎｍ以上）を有する球状シリカ系メソ多孔体を効率良く且つ確実に得ることが可能となる。
【０１１３】
このような第三の製造方法がいわゆる水熱処理を採用する方法であるにも拘らず、細孔構造が崩れたり、多孔体の規則性が低くなったりすることなく、上述のような球状シリカ系メソ多孔体を効率良く且つ確実に得ることができる理由は必ずしも定かではないが、本発明者らは以下のように推察する。すなわち、第三の製造方法においては、第一の多孔体前駆体粒子に導入されているアルキルアンモニウムハライド（第一の界面活性剤）のアルキル基の炭素鎖の長さとアルキル基の炭素鎖の長さが同じかそれよりも長いアルキルアンモニウムハライド（第二の界面活性剤）を含む溶媒中で、前記第一の多孔体前駆体粒子に対して水熱処理を施す。ここで、第二の界面活性剤のアルキル基が第一の界面活性剤のアルキル基の鎖長よりも長い場合には、第一の界面活性剤の方が溶媒に対する溶解度が高いため、前記第一の多孔体前駆体粒子中の第一の界面活性剤は、溶媒中に存在する第二の界面活性剤と容易に置換して溶媒中に溶出する。このように、従来の水熱処理を施す技術とは異なり、本発明においては、水熱処理によって置換反応が引き起こり、前記第一の多孔体前駆体粒子のシリカネットワーク中に第二の界面活性剤を導入することができ、更には、前記第一の多孔体前駆体粒子のシリカネットワークが非常に柔軟であるため水熱処理により細孔径を拡大することが可能となる。そして、多孔体前駆体粒子中に第二の界面活性剤が十分に導入されていることから、第一及び第二の界面活性剤を除去する際に細孔構造が崩れることがないものと本発明者らは推察する。
【０１１４】
また、第二の界面活性剤のアルキル基と第一の界面活性剤のアルキル基との鎖長が同じである場合においても、第二の界面活性剤の濃度を十分に調節していることから、加熱によって第一の多孔体前駆体粒子の細孔内部への第二の界面活性剤の導入が促進されるため細孔径の拡大が図れ、更には、多孔体前駆体粒子中に第二の界面活性剤が十分に導入されていることから第一及び第二の界面活性剤を除去する際に細孔構造が崩れることがない。そのため、本発明においては、得られる全粒子の粒径の均一性及び細孔配列の規則性が極めて高く、しかも大きな中心細孔直径（好ましくは２．５ｎｍ以上）を有する球状シリカ系メソ多孔体を得ることが可能となる。
【０１１５】
このような第三の工程においては、先ず、第一の溶媒中でシリカ原料と第一の界面活性剤とを混合し、シリカ中に前記第一の界面活性剤が導入されてなる第一の多孔体前駆体粒子を得る（第１の工程：共重合法を採用）。
【０１１６】
ここで、第一の球状シリカ系メソ多孔体の第三の製造方法において用いられるシリカ原料は、シリカ原料の少なくとも一部にシアノ基を含有する有機アルコキシシランであり、前述の第一の製造方法に用いられるシリカ原料と同様のものである。
【０１１７】
前記第一の界面活性剤は、下記一般式（１）：
【０１１８】
【化１８】
2008024567.tif 000019
【０１１９】
［式中、Ｒ１、Ｒ２及びＲ３は同一でも異なっていてもよい炭素数１〜３のアルキル基を示し、Ｘはハロゲン原子を示し、ｎは７〜２５の整数を示す。］
で表されるアルキルアンモニウムハライドである。
【０１２０】
このような第三の製造方法で用いられる一般式（１）で表される第一の界面活性剤の式中のＲ１、Ｒ２及びＲ３及びＸは、前述の第一の製造方法で説明した一般式（１）で表される界面活性剤の式中のＲ１、Ｒ２及びＲ３及びＸと同義のものである。
【０１２１】
また、第一の球状シリカ系メソ多孔体の第三の製造方法においては、一般式（１）におけるｎは７〜２５の整数を示し、１３〜２１の整数であることがより好ましい。前記ｎが６以下であるアルキルアンモニウムハライドでは、球状の第一の多孔体前駆体粒子は得られるものの、中心細孔直径が小さくなって、第２の工程において第一の界面活性剤と第二の界面活性剤とを置換反応させることが困難となる。他方、前記ｎが２６以上のアルキルアンモニウムハライドでは、第一の界面活性剤の疎水性相互作用が強すぎるため、層状の化合物が生成され、球状の多孔体を得ることができなくなる。
【０１２２】
従って、上記一般式（１）で表される第一の界面活性剤としては、Ｒ１、Ｒ２、Ｒ３の全てがメチル基であり且つ炭素数８〜２６の長鎖アルキル基を有するアルキルトリメチルアンモニウムハライドであることが好ましく、中でもテトラデシルトリメチルアンモニウムハライド、ヘキサデシルトリメチルアンモニウムハライド、オクタデシルトリメチルアンモニウムハライド、エイコシルトリメチルアンモニウムハライド、ドコシルトリメチルアンモニウムハライドがより好ましい。
【０１２３】
このような第一の界面活性剤は、シリカ原料と共に溶媒中で複合体を形成する。複合体中のシリカ原料は反応によりケイ素酸化物へと変化するが、第一の界面活性剤が存在している部分ではケイ素酸化物が生成しないため、第一の界面活性剤が存在している部分に孔が形成されることになる。すなわち、第一の界面活性剤はシリカ原料中に導入されて孔形成のためのテンプレートとして機能する。本発明において、第一の界面活性剤は１種類もしくは２種類以上を組み合わせて用いることが可能であるが、上記のように第一の界面活性剤はシリカ原料の反応生成物に孔を形成させる際のテンプレートとして働き、その種類は多孔体の孔の形状に大きな影響を与えるため、より均一な球状多孔体を得るためには、界面活性剤は１種類のみを用いることが好ましい。
【０１２４】
また、このような第１の工程において、前記シリカ原料及び前記第一の界面活性剤を混合するための第一の溶媒としては、水と、アルコール及び／又はエーテルとの混合溶媒を用いる。このようなアルコールとしては、メタノール、エタノール、イソプロパノール、ｎ−プロパノール、エチレングリコール、グリセリン等が挙げられ、シリカ原料の溶解性の観点からメタノールまたはエタノールが好ましい。また、前記エーテルとしては、ジメチルエーテル、ジエチルエーテル、エチルメチルエーテル等が挙げられ、シリカ原料の溶解性の観点から、ジエチルエーテルが好ましい。
【０１２５】
そして、第三の製造方法においては、前記シリカ原料中に前記第一の界面活性剤が導入されてなる多孔体前駆体粒子を合成する際に、前記第一の溶媒中のアルコール及び／又はエーテルの含有量は８５容量％以下である必要があり、アルコール及び／又はエーテルの含有量が２０〜８５容量％であることがより好ましく、２５〜７５容量％であることがより好ましい。このように比較的多量のアルコール及び／又はエーテルを含有する混合溶媒を使用することにより、均一な球状体の発生及び成長が実現され、得られる第一の多孔体前駆体粒子の粒径が高度に均一に制御されることとなる。アルコール及び／又はエーテルの含有量が８５容量％を超える場合には、粒径及び粒径分布の制御が困難となり、得られる第一の多孔体前駆体粒子の粒径の均一性が低くなる。他方、アルコール及び／又はエーテルの含有量が２０容量％未満の場合は、粒径及び粒径分布の制御が困難となり、得られる第一の多孔体前駆体粒子の均一性が低くなる傾向にある。
【０１２６】
また、第三の製造方法においては、前記第一の溶媒中の水と、アルコール及び／又はエーテルとの比率を変化させることにより、粒径の均一性を高水準に保持しつつ、得られる第一の多孔体前駆体粒子の粒径を容易に制御することができる。すなわち、水の比率が高い場合は多孔体が析出し易くなるために粒径が小さくなり、逆にアルコールの比率が高い場合は大きい粒径の第一の多孔体前駆体粒子を得ることができる。
【０１２７】
さらに、第三の製造方法においては、前記第一の溶媒中で前記シリカ原料及び前記第一の界面活性剤を混合して第一の多孔体前駆体粒子を得る際に、上述した第一の界面活性剤の濃度を溶液の全容量を基準として０．０００１〜０．０３ｍｏｌ／Ｌ（好ましくは、０．０００３〜０．０２ｍｏｌ／Ｌ）とし、上述したシリカ原料の濃度を溶液の全容量を基準としてＳｉ濃度換算で０．０００５〜０．０３ｍｏｌ／Ｌ（好ましくは、０．００１〜０．０２ｍｏｌ／Ｌ）とする必要がある。また、第三の製造方法においては、このように第一の界面活性剤及びシリカ原料の濃度を厳密に制御することと、前述の第一の溶媒を使用することとが相俟って、均一な球状体の発生及び成長が実現され、得られる第一の多孔体前駆体粒子の粒径が高度に均一に制御されることとなる。
【０１２８】
前記第一の界面活性剤の濃度が０．０００１ｍｏｌ／Ｌ未満の場合は、テンプレートとなるべき第一の界面活性剤の量が不足するために良好な多孔体を得ることができず、更に粒径及び粒径分布の制御が困難となって得られる第一の多孔体前駆体粒子の粒径の均一性が低くなる。他方、前記第一の界面活性剤の濃度が０．０３ｍｏｌ／Ｌを超える場合は、形状が球状である多孔体を高比率で得ることができず、更に粒径及び粒径分布の制御が困難となって得られる第一の多孔体前駆体粒子の粒径の均一性が低くなる。
【０１２９】
また、前記シリカ原料の濃度が０．０００５ｍｏｌ／Ｌ未満の場合は、形状が球状である多孔体を高比率で得ることができず、更に粒径及び粒径分布の制御が困難となって得られる第一の多孔体前駆体粒子の粒径の均一性が低くなる。他方、前記シリカ原料の濃度が０．０３ｍｏｌ／Ｌを超える場合は、テンプレートとなるべき第一の界面活性剤の比率が不足するために良好な多孔体を得ることができず、更に粒径及び粒径分布の制御が困難となって得られる球状シリカ系メソ多孔体の粒径の均一性が低くなる。
【０１３０】
また、第１の工程において、前記シリカ原料と前記第一の界面活性剤とを混合する際には、０〜４０℃の温度条件下で混合する必要があり、５〜３０℃の温度条件下で混合することが好ましい。このような温度が０℃未満ではシリカ原料の反応が非常に遅くなるために粒径の均一性が低くなり、他方、４０℃を超えるとシリカ原料の反応が速くなるために形状が球状である多孔体を高比率で得ることが困難となる。
【０１３１】
このような第１の工程における前記温度以外のその他の条件（反応時間等）は特に制限されず、具体的な反応条件は、シアノ基を含有する有機アルコキシシランとともに用いる他のシリカ原料の種類や、シアノ基を含有する有機アルコキシシランの濃度等に基づいて適宜決定することが好ましい。また、反応は攪拌状態で進行させることが好ましい。
【０１３２】
また、第１の工程においては、前記シリカ原料及び前記第一の界面活性剤を混合する際に、塩基性条件下で混合することが好ましい。シリカ原料は、一般に塩基性条件下においても酸性条件下においても反応が生じケイ素酸化物へと変化するが、本発明におけるシリカ原料と第一の界面活性剤の濃度は従来技術の方法に比較して低いものとなっているために、酸性条件下では反応がほとんど進行しない。したがって、第１の工程（Ａ）においては、塩基性条件下でシリカ原料を反応させることが好ましい。なお、シリカ原料は、酸性条件で反応させる場合よりも塩基性条件で反応させる場合の方がケイ素原子の反応点が増加し、耐湿性や耐熱性等の物性に優れたケイ素酸化物を得ることができるため、塩基性条件下で混合することはこの点においても有利である。なお、前記第一の溶媒を塩基性にする方法としては、前述の第一の製造方法において水系溶媒を塩基性にする方法と同様の方法を採用できる。
【０１３３】
このような第１の工程においては、例えば、以下のようにして第一の多孔体前駆体粒子を得ることができる。先ず、水とアルコール及び／又はエーテルの混合溶媒に対して第一の界面活性剤及び塩基性物質を添加して、第一の界面活性剤を含有する塩基性溶液を調製し、この溶液にシリカ原料を添加する。添加されたシリカ原料は溶液中で加水分解（又は、加水分解及び縮合）するために、添加後数秒〜数十分で白色粉末が析出する。この場合において、反応温度は０℃〜４０℃である。また、溶液は攪拌することが好ましい。
【０１３４】
沈殿物が析出した後、０℃〜４０℃（好ましくは５℃〜３０℃）で１時間〜１０日、溶液をさらに攪拌してシリカ原料の反応を進行させる。攪拌終了後、必要に応じて室温で一晩放置して系を安定化させ、得られた沈殿物を必要に応じてろ過及び洗浄することによって本発明にかかる第一の多孔体前駆体粒子が得られる。
【０１３５】
次に、本発明の第一の球状シリカ系メソ多孔体の第三の製造方法においては、第二の界面活性剤を含む第二の溶媒中で、前記第一の多孔体前駆体粒子中に前記第二の界面活性剤が導入されてなる第二の多孔体前駆体粒子を得る（第２の工程）。そして、このような第２の工程で行う水熱処理によって、細孔径が拡大される。
【０１３６】
このような第二の界面活性剤は、下記一般式（２）：
【０１３７】
【化１９】
2008024567.tif 000020
【０１３８】
［式中、Ｒ１、Ｒ２及びＲ３は同一でも異なっていてもよい炭素数１〜３のアルキル基を示し、Ｘはハロゲン原子を示し、ｚは２０〜２５の整数を示す。］
で表されるアルキルアンモニウムハライドである。
【０１３９】
このような一般式（２）におけるＲ１、Ｒ２及びＲ３並びにＸは、前述の一般式（１）におけるＲ１、Ｒ２及びＲ３並びにＸと同義のものである。また、一般式（２）におけるｚは２０〜２５の整数を示し、２１〜２４の整数であることがより好ましい。前記ｚが１９以下であるアルキルアンモニウムハライドでは、第２の工程において、第一の多孔体前駆体粒子の細孔径を十分に拡大することが困難となる。他方、前記ｚが２６以上のアルキルアンモニウムハライドでは、アルキル鎖が大きくなりすぎて、第一の界面活性剤と置換反応させてシリカ中に第二の界面活性剤を導入することが困難となる。
【０１４０】
また、前記第二の界面活性剤として選択されたアルキルアンモニウムハライドの前記一般式（２）中のｚの値が、前記第一の界面活性剤として選択されたアルキルアンモニウムハライドの式（１）中のｎの値以上である必要がある。実際に選択されるｚの値がｎの値よりも小さいと、第二の界面活性剤のアルキル基の鎖長の方が第一の界面活性剤のアルキル基の鎖長よりも短くなってしまい、第一の界面活性剤の溶解度が第二の界面活性剤の溶解度よりも小さくなるため、水熱反応によっても第一の界面活性剤と第二の界面活性剤との置換反応が起こらず、細孔径の拡大が図れなくなる。
【０１４１】
このような一般式（２）で表される第一の界面活性剤としては、Ｒ１、Ｒ２、Ｒ３の全てがメチル基であり且つ炭素数２１〜２６の長鎖アルキル基を有するアルキルトリメチルアンモニウムハライドであることが好ましく、中でもドコシルトリメチルアンモニウムハライド、テトラコシルトリメチルアンモニウムハライドがより好ましい。
【０１４２】
また、第２の工程における第二の溶媒は、水とアルコールとの混合溶媒である。このようなアルコールとしては、第一の溶媒に用いられるアルコールと同様のものが用いられる。
【０１４３】
このような第２の工程においては、前記第二の溶媒中のアルコールの含有量が４０〜９０容量％である必要があり、アルコールの含有量が５０〜８５容量％であることが好ましく、５５〜７５容量％であることがより好ましい。前記第二の溶媒中におけるアルコールの含有量が９０容量％を超える場合には、第一の界面活性剤と第二の界面活性剤の置換反応が十分に進まなくなる。他方、前記第二の溶媒中におけるアルコールの含有量が４０容量％未満の場合は、水の割合が多くなるため長いアルキル鎖を有するアルキルアンモニウムハライドが第二の溶媒中に十分に溶解しなくなり、更に、高温の水によって、シリカネットワークの再構築が促進されて得られるシリカ多孔体の形状が変化してしまったり、多孔体前駆体粒子のシリカネットワークが崩壊したりする。
【０１４４】
更に、第三の製造方法においては、前記第二の溶媒中における前記第二の界面活性剤の濃度は、溶液の全容量を基準として０．０５〜０．２ｍｏｌ／Ｌ（好ましくは、０．１〜０．１８ｍｏｌ／Ｌ）とする必要がある。第二の界面活性剤の濃度が０．０５ｍｏｌ／Ｌ未満の場合は、第一の界面活性剤と第二の界面活性剤の置換反応が十分に進行せず、得られる粒子の粒径や細孔構造の規則性が低下し、更には細孔径を十分に拡大することができない。他方、第二の界面活性剤の濃度が０．２ｍｏｌ／Ｌを超える場合は、粒径及び粒径分布の制御が困難となって得られる第二の多孔体前駆体粒子の粒径の均一性が低くなる。
【０１４５】
第２の工程において、前記第一の多孔体前駆体粒子を第二の溶媒中で混合する際には、６０〜９０℃の温度条件下で混合する必要があり、７０〜８０℃の温度条件下で混合することが好ましい。このような温度が６０℃未満では多孔体前駆体粒子に含有されている第一の界面活性剤と第二の界面活性剤の置換反応が十分に進行せず、他方、９０℃を超えると、粒径及び粒径分布の制御が困難となる。
【０１４６】
第２の工程における前記温度条件以外のその他の条件は特に制限されず、第一の多孔体前駆体粒子の種類等に基づいて適宜決定することが好ましい。また、反応は攪拌状態で進行させることが好ましい。
【０１４７】
第２の工程においては、例えば、以下のようにして第二の多孔体前駆体粒子を得ることができる。先ず、水とアルコールとの混合溶媒に対して第二の界面活性剤を添加して溶液を調製し、この溶液に第一の多孔体前駆体粒子を添加し、オートクレーブ等で６０〜９０℃に加熱し、その温度条件下において２０時間〜１４日程度、第一の界面活性剤と第二の界面活性剤との置換反応を進行させて第一の多孔体前駆体中に第二の界面活性剤が導入されてなる第二の多孔体前駆体粒子を得ることができる。
【０１４８】
次いで、第三の製造方法においては、前記第二の多孔体前駆体粒子に含まれる前記第一及び第二の界面活性剤を除去して球状シリカ系メソ多孔体を得る（第３の工程）。
【０１４９】
このような第二の多孔体前駆体粒子に含まれる前記第一及び第二の界面活性剤を除去する方法としては、前述の第一の製造方法の第２の工程において説明した界面活性剤を除去する方法と同様の方法を採用することができる。このようにして、第三の製造方法においては、細孔径が拡大され且つシアノ基を含有する有機官能基で修飾された球状シリカ系メソ多孔体を得ることができる。
【０１５０】
（第一の球状シリカ系メソ多孔体の第四の製造方法）
本発明の第一の球状シリカ系メソ多孔体の第四の製造方法は、第一の溶媒中でシリカ原料と第一の界面活性剤とを混合し、シリカ中に前記第一の界面活性剤が導入されてなる第一の多孔体前駆体粒子を得る第１の工程と、
第二の界面活性剤を含む第二の溶媒中で、前記第一の多孔体前駆体粒子中に前記第二の界面活性剤が導入されてなる第二の多孔体前駆体粒子を得る第２の工程と、
前記第二の多孔体前駆体粒子に含まれる前記第一及び第二の界面活性剤を除去して球状シリカ系メソ多孔体を得る第３の工程と、
前記球状シリカ系メソ多孔体にシアノ基を含有する有機アルコキシシランをグラフト重合せしめる第４の工程と、
を含む球状シリカ系メソ多孔体の製造方法であって、
第１の工程において、前記第一の界面活性剤として下記一般式（１）：
【０１５１】
【化２０】
2008024567.tif 000021
【０１５２】
［式中、Ｒ１、Ｒ２及びＲ３は同一でも異なっていてもよい炭素数１〜３のアルキル基を示し、Ｘはハロゲン原子を示し、ｎは７〜２５の整数を示す。］
で表されるアルキルアンモニウムハライドを用い、前記第一の溶媒として水と、アルコール及び／又はエーテルとの混合溶媒を用い、前記第一の溶媒中におけるアルコール及び／又はエーテルの含有量が８５容量％以下であり、前記第一の溶媒中における前記第一の界面活性剤の濃度が０．０００１〜０．０３ｍｏｌ／Ｌであり、前記第一の溶媒中における前記シリカ原料の濃度がＳｉ濃度換算で０．０００５〜０．０３ｍｏｌ／Ｌであり、且つ、前記シリカ原料と前記第一の界面活性剤とを０〜４０℃の温度条件下で混合すること、及び、
第２の工程において、前記第二の界面活性剤として下記一般式（２）：
【０１５３】
【化２１】
2008024567.tif 000022
【０１５４】
［式中、Ｒ１、Ｒ２及びＲ３は同一でも異なっていてもよい炭素数１〜３のアルキル基を示し、Ｘはハロゲン原子を示し、ｚは２０〜２５の整数を示す。］
で表されるアルキルアンモニウムハライドを用い、前記第二の界面活性剤として選択されたアルキルアンモニウムハライドの式（２）中のｚの値が、前記第一の界面活性剤として選択されたアルキルアンモニウムハライドの式（１）中のｎの値以上であり、前記第二の溶媒として水とアルコールとの混合溶媒を用い、前記第二の溶媒中におけるアルコールの含有量が４０〜９０容量％であり、前記第二の溶媒中における前記第二の界面活性剤の濃度が０．０５〜０．２ｍｏｌ／Ｌであり、且つ、前記第二の溶媒中で前記第一の多孔体前駆体粒子を６０〜９０℃の温度条件下で混合することによって、上記本発明の第一の球状シリカ系メソ多孔体を得ることを特徴とする方法である。
【０１５５】
このような本発明の第一の球状シリカ系メソ多孔体の第四の製造方法における第１〜第３の工程は、シリカ原料として前述のその他のアルコキシシランを用いること以外は前述の第三の製造方法における第１〜第３の工程と同様の工程である。なお、このような第四の製造方法においては、第３の工程における前記第一及び第二の界面活性剤を除去する方法として、有機溶媒で処理する方法、イオン交換法の他に焼成による方法を採用することができる。このような焼成による方法においては、多孔体前駆体粒子を３００〜１０００℃、好ましくは４００〜７００℃で加熱する。加熱時間は３０分程度でもよいが、完全に界面活性剤を除去するには１時間以上加熱することが好ましい。また、焼成は空気中で行うことが可能であるが、多量の燃焼ガスが発生するため、窒素等の不活性ガスを導入して行ってもよい。
【０１５６】
また、このような本発明の第一の球状シリカ系メソ多孔体の第四の製造方法における第４の工程は、第四の製造方法の第３の工程で得られた球状シリカ系メソ多孔体を用いること以外は、前述の第二の製造方法における第３の工程と同様の工程である。このようにして、第四の製造方法においては、細孔径が拡大され且つシアノ基を含有する有機官能基で修飾された球状シリカ系メソ多孔体を得ることができる。
【０１５７】
以上説明したような本発明の第一の球状シリカ系メソ多孔体の第一〜第四の製造方法により、平均粒径が０．０１〜３μｍである球状シリカ系メソ多孔体であって、シアノ基を含有する有機官能基で修飾されており、中心細孔直径が１〜５ｎｍと比較的大きい本発明の球状シリカ系メソ多孔体が効率良くかつ確実に得られる。
【０１５８】
＜第二の球状シリカ系メソ多孔体の製造方法＞
次に、本発明の第二の球状シリカ系メソ多孔体の第一〜第三の製造方法について説明する。
【０１５９】
本発明の第二の球状シリカ系メソ多孔体の第一〜第四の製造方法は、それぞれ、前述の本発明の第一の球状シリカ系メソ多孔体の第一〜第四の製造方法と同様の方法を採用することにより得られた第一の球状シリカ系メソ多孔体を、酸化剤を用いて酸化せしめ、これによって第二の球状シリカ系メソ多孔体を得る方法である。すなわち、本発明の第二の球状シリカ系メソ多孔体の第一〜第四の製造方法は、前述の本発明の第一の球状シリカ系メソ多孔体の第一〜第四の製造方法によりシアノ基を含有する有機官能基で修飾された球状シリカ系メソ多孔体を得た後に、その球状シリカ系メソ多孔体のシアノ基を、酸化剤を用いて酸化せしめてカルボキシル基に変換し、カルボキシル基を含有する有機官能基で修飾された球状シリカ系メソ多孔体を得る方法である。
【０１６０】
このようにして酸化剤を用いて酸化する方法としては特に制限されず、シアノ基を酸化してカルボキシル基に変換することが可能な方法であればよい。また、前記酸化剤としては、シアノ基を酸化してカルボキシル基に変換することが可能なものであればよく、特に制限されず、例えば、硫酸、塩酸、酢酸、ギ酸等の酸や、クラウンエーテル、過酸化水素水等が挙げられる。このような酸化剤の中でも、酸化効率、細孔の崩壊抑制等の観点から、硫酸が好ましい。また、このような硫酸としては、その濃度が１ｍｏｌ／Ｌ以上の物を用いることが好ましく、３〜１８ｍｏｌ／Ｌ程度のものがより好ましい。このような濃度が前記下限未満では、酸化が十分に進行せず、カルボキシル基への変換が不十分となる傾向にある。
【０１６１】
また、このような酸化剤を用いて酸化する方法としては特に制限されず、前記酸化剤と、シアノ基を含有する有機官能基で修飾された球状シリカ系メソ多孔体とを接触させる方法を採用することが可能である。また、酸化させる際の反応温度や反応時間等の条件等は用いる酸化剤等によってその好適な範囲が異なるものではあるが、濃度が１ｍｏｌ／Ｌ以上の硫酸を用いる場合には、反応温度は、室温（２５℃程度〜１５０℃（より好ましくは５０〜１３０℃）の範囲とすることが好ましく、反応時間は１時間〜２４時間程度であることが好ましい。このような反応温度及び反応時間が前記下限未満では、酸化が起こりにくく、シアノ基を酸化してカルボキシル基に変換することが困難となる傾向にあり、他方、前記上限を超えると、カルボキシル基への変換は起こるものの、細孔が一部崩壊したり、有機官能基が分解されたりする傾向にある。
【０１６２】
以上説明したような本発明の第二の球状シリカ系メソ多孔体の第一〜第四の製造方法により、平均粒径が０．０１〜３μｍである球状シリカ系メソ多孔体であって、カルボキシル基を含有する有機官能基で修飾されており、中心細孔直径が１ｎｍ以上と比較的大きい球状シリカ系メソ多孔体を効率良く且つ確実に得ることができる。そして、このようにして得られる本発明の第二の球状シリカ系メソ多孔体は、塩基性色素、タンパク質、金属等に対して高度な吸着特性を発揮することが可能であるため、例えば、塩基性色素吸着材等として好適に用いることができる。
【実施例】
【０１６３】
以下、実施例及び比較例に基づいて本発明をより具体的に説明するが、本発明は以下の実施例に限定されるものではない。
【０１６４】
（実施例１）
先ず、ヘキサデシルトリメチルアンモニウムクロリド７．０４ｇを、水／メタノール混合溶液１６００ｇ（５０／５０＝ｗ／ｗ）に溶解し、恒温水槽中で２５℃に保って攪拌して溶液を得た。次に、得られた溶液に、１ｍｏｌ／Ｌ水酸化ナトリウム溶液６．８４ｇを添加した後、テトラメトキシシラン（ＴＭＯＳ）と３−シアノプロピルトリメトキシシラン（ＣＰＴＭＳ）とをモル比（ＴＭＯＳ／ＣＰＴＭＳ）が８／２となるようにして予め乾燥窒素気流中で混合した混合物（シリカ原料）３．４７×１０−２ｍｏｌを更に添加した。このようにしてシリカ原料を添加したところ、数分で粒子の析出が見られ、溶液が白濁した。次いで、この溶液を約８時間攪拌し、一晩静置し、生成物を得た。そして、このようにして得られた生成物をろ過し、水に再分散させる操作を２回繰り返した後に、４５℃で一晩乾燥させて多孔体前駆体粒子（シリカ／界面活性剤複合体）を得た。
【０１６５】
次に、得られた多孔体前駆体粒子１ｇをエタノール１００ｍＬに分散させ、更に塩酸１ｍＬを加えてオイルバス中において６０℃で３時間攪拌することにより、界面活性剤を抽出した。このようにして界面活性剤を抽出した後の多孔体をエタノールで十分に洗浄した後、４５℃で乾燥して、３−シアノプロピル基で修飾された第一の球状シリカ系メソ多孔体を得た。
【０１６６】
（実施例２）
実施例１で得られた第一の球状シリカ系メソ多孔体を用い、その第一の球状シリカ系メソ多孔体を、酸化剤を用いて酸化してプロピルカルボン酸基で修飾された第二の球状シリカ系メソ多孔体を得た。すなわち、先ず、１８ｍｏｌ／Ｌの濃硫酸（酸化剤）６．３ｍｌと水３．７ｍｌを混合して放置し、約５０℃に冷却した。そして、これに実施例１で得られた第一の球状シリカ系メソ多孔体を０．５ｇ加え、１００℃で６時間加熱還流を行って酸化せしめてシアノ基をカルボキシル基へと変換させ、酸化反応後に、ろ過し、４５℃で乾燥して、プロピルカルボン酸基で修飾された第二の球状シリカ系メソ多孔体を得た。なお、このような有機官能基部位における酸化反応は、化学反応式（１）：
【０１６７】
【化２２】
2008024567.tif 000023
【０１６８】
で表される反応である。
【０１６９】
（実施例３）
先ず、オクタデシルトリメチルアンモニウムクロリド６．７２ｇを、水／メタノール混合溶液１６００ｇ（４２／５８＝ｗ／ｗ）に溶解し、恒温水槽中で２５℃に保って攪拌して溶液を得た。次に、得られた溶液に、１ｍｏｌ／Ｌ水酸化ナトリウム溶液６．８４ｇを添加した後、テトラメトキシシラン（ＴＭＯＳ）と３−シアノプロピルトリメトキシシラン（ＡＰＴＭＳ）とをモル比（ＴＭＯＳ／ＡＰＴＭＳ）が９／１となるようにして予め乾燥窒素気流中で混合した混合物（シリカ原料）３．４７×１０−２ｍｏｌを更に添加した。このようにしてシリカ原料を添加したところ、数分で粒子の析出が見られ、溶液が白濁した。次いで、この溶液を約８時間攪拌し、一晩静置し、生成物を得た。そして、このようにして得られた生成物をろ過し、水に再分散させる操作を２回繰り返した後に４５℃で一晩乾燥させて多孔体前駆体粒子（シリカ／界面活性剤複合体）を得た。
【０１７０】
次に、得られた多孔体前駆体粒子１ｇをエタノール１００ｍＬに分散させ、更に塩酸１ｍＬを加えてオイルバス中において６０℃で３時間攪拌することにより、界面活性剤を抽出した。このようにして界面活性剤を抽出した後の多孔体をエタノールで十分に洗浄した後、４５℃で乾燥して、３−シアノプロピル基で修飾された第一の球状シリカ系メソ多孔体を得た。
【０１７１】
（実施例４）
先ず、実施例３で採用している方法と同様の方法を採用して界面活性剤を抽出する前の多孔体前駆体粒子（シリカ／界面活性剤複合体：本実施例においては「第一の多孔体前駆体粒子」という。）を得た。
【０１７２】
次に、得られた第一の多孔体前駆体粒子１ｇを、ドコシルトリメチルアンモニウムクロリド（第二の界面活性剤）の０．１Ｍ溶液６０ｍｌ（水／メタノール＝１／１）に加えて、オートクレーブで８０℃の条件で７日間水熱処理を行い、生成物を得た。その後、このようにして得られた生成物をろ過し、水に再分散させる操作を２回繰り返した後に４５℃で一晩乾燥させて第二の多孔体前駆体粒子を得た。
【０１７３】
次いで、得られた第二の多孔体前駆体粒子０．５ｇをエタノール５０ｍＬに分散させ、更に塩酸０．５ｍＬを加えてオイルバス中６０℃で３時間攪拌することにより、界面活性剤を抽出した。このようにして界面活性剤を抽出した後の多孔体をエタノールで十分に洗浄した後、４５℃で乾燥して、３−シアノプロピル基で修飾された第一の球状シリカ系メソ多孔体を得た。
【０１７４】
（実施例５）
実施例１で得られた第一の球状シリカ系メソ多孔体を用いる代わりに、実施例３で得られた第一の球状シリカ系メソ多孔体を用いた以外は実施例２と同様にしてプロピルカルボン酸基で修飾された第二の球状シリカ系メソ多孔体を得た。
【０１７５】
（実施例６）
実施例１で得られた第一の球状シリカ系メソ多孔体を用いる代わりに、実施例４で得られた第一の球状シリカ系メソ多孔体を用いた以外は実施例２と同様にしてプロピルカルボン酸基で修飾された第二の球状シリカ系メソ多孔体を得た。
【０１７６】
（実施例７）
先ず、シリカ原料としてテトラメトキシシラン（ＴＭＯＳ）３．４７×１０−２ｍｏｌを用いた以外は実施例１と同様にして球状シリカ系メソ多孔体を得た。その後、得られた球状シリカ系メソ多孔体０．７ｇと脱水トルエン７０ｇと３−シアノプロピルトリメトキシシラン２．３８ｇとを混合し、９０℃の温度条件で１５時間還流した。次いで、得られた生成物をろ過し、４５℃で一晩（１４時間）乾燥して、３−シアノプロピル基で修飾された第一の球状シリカ系メソ多孔体を得た。
【０１７７】
（実施例８）
実施例１で得られた第一の球状シリカ系メソ多孔体を用いる代わりに、実施例７で得られた第一の球状シリカ系メソ多孔体を用いた以外は実施例２と同様にして、プロピルカルボン酸基で修飾された第二の球状シリカ系メソ多孔体を得た。
【０１７８】
（実施例９）
先ず、シリカ原料としてテトラメトキシシラン（ＴＭＯＳ）３．４７×１０−２ｍｏｌを用いた以外は実施例４と同様にして細孔径を拡大した球状シリカ系メソ多孔体を得た。その後、得られた球状シリカ系メソ多孔体０．７ｇと脱水トルエン７０ｇと３−シアノプロピルトリメトキシシラン２．３８ｇとを混合し、９０℃の温度条件で１５時間還流した。次いで、得られた生成物をろ過し、４５℃で一晩（１４時間）乾燥して、３−シアノプロピル基で修飾された第一の球状シリカ系メソ多孔体を得た。
【０１７９】
（実施例１０）
実施例１で得られた第一の球状シリカ系メソ多孔体を用いる代わりに、実施例９で得られた第一の球状シリカ系メソ多孔体を用いた以外は実施例２と同様にしてプロピルカルボン酸基で修飾された第二の球状シリカ系メソ多孔体を得た。
【０１８０】
（比較例１）
前述の混合物の代わりに、シリカ原料としてテトラメトキシシラン（ＴＭＯＳ）のみを用いた以外は実施例１と同様にして比較のための球状シリカ系メソ多孔体を得た。
【０１８１】
（比較例２）
実施例１で得られた第一の球状シリカ系メソ多孔体を用いる代わりに、３−シアノプロピル基をグラフトしたＭＣＭ−４１を用いた以外は実施例２と同様にして比較のための不定形のシリカを得た。すなわち、先ず、ＭＣＭ−４１：０．７gを脱水トルエン７０ｍｌと３−シアノプロピルトリメトキシシラン２．３８ｇに混合し、１１０℃で１８時間還流して生成物を得た。次に、得られた生成物をろ過し、４５℃で一晩乾燥させて、３−シアノプロピル基をグラフトしたＭＣＭ−４１を得た。そして、実施例２で採用した方法と同様の方法を採用して、得られた３−シアノプロピル基で修飾されたＭＣＭ−４１のシアノ基をカルボキシル基へと変換させて、比較のための不定形のシリカを得た。
【０１８２】
＜実施例１〜２で得られた球状シリカ系メソ多孔体の特性の評価＞
第一の球状シリカ系メソ多孔体（実施例１）及び第二の球状シリカ系メソ多孔体（実施例２）を走査型電子顕微鏡（ＳＥＭ：明石製作所製の商品名「ＳＩＧＭＡ−Ｖ」）により測定（加速電圧１９ｅＶ）した。このような第一の球状シリカ系メソ多孔体（実施例１）のＳＥＭ写真を図１に示し、第二の球状シリカ系メソ多孔体（実施例２）のＳＥＭ写真を図２に示す。ＳＥＭによる測定の結果、第一の球状シリカ系メソ多孔体（実施例１）の任意の粒子５０個の粒径分布は０．４４〜０．５７μｍであり、平均粒径は０．５０μｍであった。更に、平均粒径の±１０％の範囲内の粒径を有する粒子の割合は全粒子の９８重量％であり、得られた第一の球状シリカ系メソ多孔体は単分散の状態であることが確認された。また、第二の球状シリカ系メソ多孔体（実施例２）の任意の粒子５０個の粒径分布は０．５１〜０．６４μｍであり、平均粒径は０．５７μｍであった。更に、平均粒径の±１０％の範囲内の粒径を有する粒子の割合は全粒子の９９重量％であり、得られた第二の球状シリカ系メソ多孔体は単分散の状態であることが確認された。
【０１８３】
また、理学製の粉末ＸＲＤ装置ＲＩＮＴ−２２００を用いて、第一の球状シリカ系メソ多孔体（実施例１）及び第二の球状シリカ系メソ多孔体（実施例２）のメソ細孔構造の規則性を測定した。第一の球状シリカ系メソ多孔体（実施例１）及び第二の球状シリカ系メソ多孔体（実施例２）のＸ線回折パターンを図３に示す。図３に示す結果からも明らかなように、第一の球状シリカ系メソ多孔体（実施例１）及び第二の球状シリカ系メソ多孔体（実施例２）は、ともに細孔のヘキサゴナル配列に対応する（１００）、（１１０）、（２００）のピークを有していることが確認された。したがって、第一の球状シリカ系メソ多孔体（実施例１）及び第二の球状シリカ系メソ多孔体（実施例２）は、細孔の規則性が高いことが確認された。
【０１８４】
さらに、第一の球状シリカ系メソ多孔体（実施例１）及び第二の球状シリカ系メソ多孔体（実施例２）のラマンスペクトル分析を行った。得られたラマンスペクトルを図４に示す。図４に示す結果からも明らかなように、第一の球状シリカ系メソ多孔体（実施例１）ではシアノプロピル基由来のスペクトルが測定された。また、第一の球状シリカ系メソ多孔体（実施例１）を酸化して得られた第二の球状シリカ系メソ多孔体（実施例２）においては、シアノ基のピークが消滅し、新たにカルボキシル基に由来するピークが測定された。
【０１８５】
また、第一の球状シリカ系メソ多孔体（実施例１）及び第二の球状シリカ系メソ多孔体（実施例２）のＦＴ−ＩＲ分析を行った。得られたＦＴ−ＩＲスペクトルを図５に示す。図５に示す結果からも明らかなように、第一の球状シリカ系メソ多孔体（実施例１）を酸化して得られた第二の球状シリカ系メソ多孔体（実施例２）においては、Ｃ＝Ｏに由来するピークが確認された。このような結果から、本発明の第一の球状シリカ系メソ多孔体を、酸化剤を用いて酸化することで、カルボキシル基を含有する有機官能基が導入された第二のシリカを効率よく製造できることが確認された。
【０１８６】
＜実施例３〜４及び実施例７〜１０で得られた球状シリカ系メソ多孔体の特性の評価＞
理学製の粉末ＸＲＤ装置ＲＩＮＴ−２２００を用いて、実施例３〜４で得られた第一の球状シリカ系メソ多孔体のメソ細孔構造の特性を測定した。実施例３〜４で得られた第一の球状シリカメソ多孔体のＸＲＤ回折パターンを図６に示す。
【０１８７】
図６に示す結果からも明らかなように、第二の界面活性剤で処理して獲られた実施例４で得られた第一の球状シリカ系メソ多孔体は、ｄ１００面間隔が３８．７Åから４１．６Åに拡大していることが確認された。このような結果から、第二の界面活性剤を用いて処理する本発明の第三の製造方法を採用することで、細孔径が拡大された球状シリカ系メソ多孔体を得ることができることが確認された。
【０１８８】
また、実施例７〜１０で得られた球状シリカ系メソ多孔体をＸＲＤ回折により測定したところ、細孔の規則性が確認された。更に、実施例７〜１０で得られた球状シリカ系メソ多孔体を走査型電子顕微鏡（ＳＥＭ）により観察したところ、単分散球状粒子であることが確認された。
【０１８９】
＜実施例２、実施例５〜６、８、１０及び比較例１で得られた球状シリカ系メソ多孔体並びに比較例２で得られた不定形のシリカの特性の評価＞
実施例２、実施例５〜６、８、１０及び比較例１で得られた球状シリカ系メソ多孔体並びに比較例２で得られた不定形のシリカを試料としてそれぞれ用い、各試料０．１ｇを、メチレンブルー１００ｍｌ（水溶液中の濃度：１０００ｍｇ／Ｌ）を加えた水溶液中にそれぞれ添加して、２２℃の温度条件下で１時間振とうした。その後、各水溶液をろ過し、各水溶液の２９１ｎｍの吸光度を測定することにより、各試料のメチレンブルーの吸着量を算出した。結果を表１に示す。また、ＢＪＨ法により各試料の細孔径を測定し、細孔径を算出した。各試料の細孔径を表１に示す。
【０１９０】
【表１】
2008024567.tif 000024
【０１９１】
表１に示す結果からも明らかなように、カルボキシル基を含有する有機官能基が導入された本発明の第二の球状シリカ系メソ多孔体は、酸性官能基を含んでいない比較のための球状シリカ系メソ多孔体（比較例１）やカルボキシル基を含んでいるものの担体が不定形な比較のためのシリカ（比較例２）に比べて、メチレンブルー（塩基性色素）の吸着量が十分に高いことが確認された。このような結果から、本発明の第二の球状シリカ系メソ多孔体においては、官能基としてカルボキシル基を含んでいること、及び、その担体が特定の大きさの球状の粒子であるとともに直径が１ｎｍ以上の放射状の細孔を有していることから、高度な吸着特性が発揮されるものと推察される。
【０１９２】
また、細孔径が大きい方が塩基性色素の吸着量が多く、細孔径拡大を行った本発明の第二の球状シリカ系メソ多孔体（実施例６）が最も優れていた。このような結果から、細孔径拡大を行った球状シリカ系メソ多孔体（実施例６）は、塩基性色素吸着材により好適に用いることが可能であることが分かった。
【産業上の利用可能性】
【０１９３】
以上説明したように、本発明によれば、シアノ基を含有する有機官能基で修飾されており、カルボキシル基を含有する球状シリカメソ多孔体を製造する際に好適に用いることができ、金属配位体や誘電材料として好適に利用することが可能な球状シリカメソ多孔体及びその製造方法を提供すること、並びに、カルボキシル基を含有する有機官能基で修飾されており、塩基性色素、タンパク質、金属等に対して高度な吸着特性を発揮することが可能な球状シリカメソ多孔体及びその製造方法を提供することが可能となる。
【０１９４】
したがって、本発明の第二の球状シリカメソ多孔体は、塩基性色素吸着材として特に有用である。
【図面の簡単な説明】
【０１９５】
【図１】実施例１で得られた第一の球状シリカ系メソ多孔体の走査型電子顕微鏡（ＳＥＭ）写真である。
【図２】実施例２で得られた第二の球状シリカ系メソ多孔体（実施例２）の走査型電子顕微鏡（ＳＥＭ）写真である。
【図３】実施例１で得られた第一の球状シリカ系メソ多孔体及び実施例２で得られた第二の球状シリカ系メソ多孔体のＸ線回折パターンである。
【図４】実施例１で得られた第一の球状シリカ系メソ多孔体及び実施例２で得られた第二の球状シリカ系メソ多孔体のラマンスペクトルである。
【図５】実施例１で得られた第一の球状シリカ系メソ多孔体及び実施例２で得られた第二の球状シリカ系メソ多孔体のＦＴ−ＩＲスペクトルである。
【図６】実施例３〜４で得られた第一の球状シリカメソ多孔体のＸＲＤ回折パターンである。
【図４】
2008024567.tif 000037
【図１】
2008024567.tif 000038
【図２】
2008024567.tif 000039
【図３】
2008024567.tif 000040
【図５】
2008024567.tif 000041
【図６】
2008024567.tif 000042